(57)【特許請求の範囲】
【請求項１】
（Ａ）下記一般式（１）で表される化合物（ａ１）および下記一般式（２）で表される化合物（ａ２）と、
【化１】
0006969836.tif 000086
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化２】
0006969836.tif 000087
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
（Ｂ）下記一般式（４）で表されるポリマーと、
【化３】
0006969836.tif 000088
（一般式（４）中、Ｘ３は置換または無置換の炭素数１〜１０のアルキレン基である。複数存在するＸ３は同一でも異なっていてもよい。ｎは１０〜２００から選択される整数である。）
を、エステル化触媒の存在下、有機溶媒中で反応させる工程を含む、下記一般式（５）で表されるポリエステル共重合体の製造方法であって、
【化４】
0006969836.tif 000089
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
化合物（ａ１）、化合物（ａ２）およびポリマー（Ｂ）が以下の組み合わせから選択される１種または２種以上である、ポリエステル共重合体の製造方法。
１）  １，１２−ドデカンジオールビス（ギ酸エステル）、イソフタル酸ジメチル、ポリカプロラクトン
２）  １，１２−ドデカンジオールビス（ギ酸エステル）、フタル酸ジメチル、ポリカプロラクトン
３）  １，１２−ドデカンジオールビス（ギ酸エステル）、テレフタル酸ジメチル、ポリカプロラクトン
４）  １，１２−ドデカンジオールビス（ギ酸エステル）、デカン二酸ジメチル、ポリカプロラクトン
５）  １，１２−ドデカンジオールビス（ギ酸エステル）、２，６−ピリジンジカルボン酸ジメチル、ポリカプロラクトン
６）  １，１２−ドデカンジオールビス（ギ酸エステル）、５−（ジメチルアミノ）イソフタル酸ジメチル、ポリカプロラクトン
７）  テトラエチレングリコールビス（ギ酸エステル）、フタル酸ジメチル、ポリカプロラクトン
８）  １，４−シクロヘキサンジオール（ギ酸エステル）、フタル酸ジメチル、ポリカプロラクトン
９）  １，１２−ドデカンジオールビス（ギ酸エステル）、イソフタル酸ジメチル、ポリ乳酸
１０）  １，１２−ドデカンジオールビス（ギ酸エステル）、フタル酸ジメチル、ポリ乳酸
１１）  １，１２−ドデカンジオールビス（ギ酸エステル）、テレフタル酸ジメチル、ポリ乳酸
１２）  １，１２−ドデカンジオールビス（ギ酸エステル）、デカン二酸ジメチル、ポリ乳酸
１３）  １，１２−ドデカンジオールビス（ギ酸エステル）、２，６−ピリジンジカルボン酸ジメチル、ポリ乳酸
１４）  １，１２−ドデカンジオールビス（ギ酸エステル）、５−（ジメチルアミノ）イソフタル酸ジメチル、ポリ乳酸
１５）  テトラエチレングリコールビス（ギ酸エステル）、フタル酸ジメチル、ポリ乳酸
１６）  １，４−シクロヘキサンジオール（ギ酸エステル）、フタル酸ジメチル、ポリ乳酸
【請求項２】
（Ａ）下記一般式（３）で表されるポリマー（ａ３）と、
【化５】
0006969836.tif 000090
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
（Ｂ）下記一般式（４）で表されるポリマーと、
【化６】
0006969836.tif 000091
（一般式（４）中、Ｘ３は置換または無置換の炭素数１〜１０のアルキレン基である。複数存在するＸ３は同一でも異なっていてもよい。ｎは１０〜２００から選択される整数である。）
を、エステル化触媒の存在下、有機溶媒中で反応させる工程を含む、下記一般式（５）で表されるポリエステル共重合体の製造方法であって、
【化７】
0006969836.tif 000092
（一般式（５）中、Ｘ１は一般式（３）と同義であり、Ｘ２は一般式（３）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
ポリマー（ａ３）およびポリマー（Ｂ）が以下の組み合わせから選択される１種または２種以上である、ポリエステル共重合体の製造方法。
ａ）  ポリ（ドデカレンイソフタレート）、ポリカプロラクトン
ｂ）  ポリ（ドデカレンフタレート）、ポリカプロラクトン
ｃ）  ポリ（ドデカレンテレフタレート）、ポリカプロラクトン
ｄ）  ポリ（ドデカレンジデカノエート）、ポリカプロラクトン
ｅ）  ポリ（ドデカレン−２，６−ピリジンジカルボキシレート）、ポリカプロラクトン
ｆ）  ポリ［ドデカレン−５−（ジメチルアミノ）イソフタレート］、ポリカプロラクトン
ｇ）  ポリ（３，６，９−トリオキサウンデカレンテレフタレート）、ポリカプロラクトン
ｈ）  ポリ（１，４−シクロヘキシレンテレフタレート）、ポリカプロラクトン
ｉ）  ポリ（ドデカレンイソフタレート）、ポリ乳酸
ｊ）  ポリ（ドデカレンフタレート）、ポリ乳酸
ｋ）  ポリ（ドデカレンテレフタレート）、ポリ乳酸
ｌ）  ポリ（ドデカレンジデカノエート）、ポリ乳酸
ｍ）  ポリ（ドデカレン−２，６−ピリジンジカルボキシレート）、ポリ乳酸
ｎ）  ポリ［ドデカレン−５−（ジメチルアミノ）イソフタレート］、ポリ乳酸
ｏ）  ポリ（３，６，９−トリオキサウンデカレンテレフタレート）、ポリ乳酸
ｐ）  ポリ（１，４−シクロヘキシレンテレフタレート）、ポリ乳酸
【請求項３】
（Ａ）下記一般式（１）で表される化合物（ａ１）および下記一般式（２）で表される化合物（ａ２）、または
下記一般式（３）で表されるポリマー（ａ３）と、
【化８】
0006969836.tif 000093
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化９】
0006969836.tif 000094
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化１０】
0006969836.tif 000095
（一般式（３）中、Ｘ１は一般式（１）と同義であり、Ｘ２は一般式（２）と同義である。ｍは５〜１００から選択される整数である。）
（Ｂ）下記一般式（４）で表されるポリマーと、
【化１１】
0006969836.tif 000096
（一般式（４）中、Ｘ３は置換または無置換の炭素数１〜１０のアルキレン基である。複数存在するＸ３は同一でも異なっていてもよい。ｎは１０〜２００から選択される整数である。）
を、エステル化触媒の存在下、有機溶媒中で反応させる工程を含み、
前記有機溶媒は、テトラヒドロフラン、ジエチレングリコールジメチルエーテル、ジオキサン、トルエン、ジメチルアセトアミド、およびジメチルスルホキシドから選択される少なくとも１種である、下記一般式（５）で表されるポリエステル共重合体の製造方法。
【化１２】
0006969836.tif 000097
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
【請求項４】
（Ａ）下記一般式（１）で表される化合物（ａ１）および下記一般式（２）で表される化合物（ａ２）、または
下記一般式（３）で表されるポリマー（ａ３）と、
【化１３】
0006969836.tif 000098
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化１４】
0006969836.tif 000099
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化１５】
0006969836.tif 000100
（一般式（３）中、Ｘ１は一般式（１）と同義であり、Ｘ２は一般式（２）と同義である。ｍは５〜１００から選択される整数である。）
（Ｂ）下記一般式（４）で表されるポリマーからなる固体状物（Ｉ）と、
【化１６】
0006969836.tif 000101
（一般式（４）中、Ｘ３は置換または無置換の炭素数１〜１０のアルキレン基である。複数存在するＸ３は同一でも異なっていてもよい。ｎは１０〜２００から選択される整数である。）
有機溶媒と、
エステル化触媒と、を混合し、
固体状物（Ｉ）の表面において、化合物（ａ１）および化合物（ａ２）またはポリマー（ａ３）と、ポリマー（Ｂ）とを反応させる工程を含む、下記一般式（５）で表されるポリエステル共重合体の製造方法。
【化１７】
0006969836.tif 000102
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
【請求項５】
（Ａ）下記一般式（１）で表される化合物（ａ１）および下記一般式（２）で表される化合物（ａ２）、または下記一般式（３）で表されるポリマー（ａ３）と、
【化１８】
0006969836.tif 000103
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化１９】
0006969836.tif 000104
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化２０】
0006969836.tif 000105
（一般式（３）中、Ｘ１は一般式（１）と同義であり、Ｘ２は一般式（２）と同義である。ｍは５〜１００から選択される整数である。）
（Ｂ）下記一般式（４）で表されるポリマーと、
【化２１】
0006969836.tif 000106
（一般式（４）中、Ｘ３は置換または無置換の炭素数１〜１０のアルキレン基である。複数存在するＸ３は同一でも異なっていてもよい。ｎは１０〜２００から選択される整数である。）
を、金属アルコキシドの存在下に反応させる工程を含み、
前記金属アルコキシドはアルカリ金属アルコキシド、アルカリ土類金属アルコキシド、およびアルミニウムアルコキシドから選択される、下記一般式（５）で表されるポリエステル共重合体の製造方法。
【化２２】
0006969836.tif 000107
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
【請求項６】
前記工程は、
（Ａ）化合物（ａ１）および化合物（ａ２）、または
ポリマー（ａ３）と、
前記一般式（４）で表されるポリマー（Ｂ）からなる固体状物（Ｉ）と、
前記金属アルコキシドと、を混合し、
固体状物（Ｉ）の表面において、化合物（ａ１）および化合物（ａ２）またはポリマー（ａ３）と、ポリマー（Ｂ）とを反応させる工程を含む、請求項５に記載のポリエステル共重合体の製造方法。
【請求項７】
前記一般式（１）のＸ１は置換または無置換の炭素数５〜１５のアルキレン基であり、Ｒ１は水素原子である、請求項３〜６のいずれかに記載のポリエステル共重合体の製造方法。
【請求項８】
前記一般式（２）のＸ２は置換または無置換の炭素数６〜１０の２価の芳香族基であり、Ｒ２は炭素数１〜３のアルキル基である、請求項３〜７のいずれかに記載のポリエステル共重合体の製造方法。
【請求項９】
（Ａ）が化合物（ａ１）および化合物（ａ２）からなり、
前記エステル化触媒の量は、化合物（ａ１）および化合物（ａ２）の合計モル数に対して１．０〜５．０ｍｏｌ％である、請求項１、３および４のいずれかに記載のポリエステル共重合体の製造方法。
【請求項１０】
（Ａ）がポリマー（ａ３）からなり、
前記エステル化触媒の量は、ポリマー（ａ３）の繰り返し単位に対して１．０〜１５．０ｍｏｌ％である、請求項２〜４のいずれかに記載のポリエステル共重合体の製造方法。
【請求項１１】
（Ａ）が化合物（ａ１）および化合物（ａ２）からなり、
前記金属アルコキシドの量は、化合物（ａ１）および化合物（ａ２）の合計モル数に対して１．０〜５．０ｍｏｌ％である、請求項５に記載のポリエステル共重合体の製造方法。
【請求項１２】
（Ａ）がポリマー（ａ３）からなり、
前記金属アルコキシドの量は、化合物（ａ３）の繰り返し単位に対して１．０〜１５．０ｍｏｌ％である、請求項５に記載のポリエステル共重合体の製造方法。
【請求項１３】
前記ポリエステル共重合体の収率は２０％以上である、請求項１〜１２のいずれかに記載のポリエステル共重合体の製造方法。
【請求項１４】
（Ａ）下記一般式（１）で表される化合物（ａ１）および下記一般式（２）で表される化合物（ａ２）、または
下記一般式（３）で表されるポリマー（ａ３）と、
【化２３】
0006969836.tif 000108
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化２４】
0006969836.tif 000109
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化２５】
0006969836.tif 000110
（一般式（３）中、Ｘ１は一般式（１）と同義であり、Ｘ２は一般式（２）と同義である。ｍは５〜１００から選択される整数である。）
下記一般式（６）で表されるポリマー（Ｄ）からなる固体状物（II）と、
【化２６】
0006969836.tif 000111
（一般式（６）中、Ｇは置換または無置換の炭素数１〜１０のアルキレン基である。複数存在するＧは同一でも異なっていてもよい。ｐは１０〜２００の整数である。）
（ただし、ポリマー（ａ３）は、ポリマー（Ｄ）に該当するものを除く）
エステル化触媒と、を混合し、固体状物（II）の表面において、化合物（ａ１）および化合物（ａ２）またはポリマー（ａ３）とポリマー（Ｄ）とを反応させる工程を含む、下記一般式（７）で表されるポリエステル共重合体の製造方法。
【化２７】
0006969836.tif 000112
（一般式（７）中、Ｘ１は一般式（１）と同義であり、Ｘ２は一般式（２）と同義であり、Ｇは一般式（６）と同義である。ｃとｄの比（ｃ：ｄ）は９０〜５０：１０〜５０である。ｃ個の繰り返し単位とｄ個の繰り返し単位とは、交互共重合体、ブロック共重合体、ランダム共重合体のいずれの結合様式であってもよい。）
【請求項１５】
前記一般式（１）のＸ１は置換または無置換の炭素数５〜１５のアルキレン基であり、Ｒ１は水素原子である、請求項１４に記載のポリエステル共重合体の製造方法。
【請求項１６】
前記一般式（２）のＸ２は置換または無置換の炭素数６〜１０の２価の芳香族基であり、Ｒ２は炭素数１〜３のアルキル基である、請求項１４または１５に記載のポリエステル共重合体の製造方法。
【請求項１７】
前記一般式（６）のＧは置換または無置換の炭素数１〜５のアルキレン基である、請求項１４〜１６のいずれかに記載のポリエステル共重合体の製造方法。
【請求項１８】
（Ａ）が化合物（ａ１）および化合物（ａ２）からなり、
前記エステル化触媒の量は、化合物（ａ１）および化合物（ａ２）の合計モル数に対して１．０〜５．０ｍｏｌ％である、請求項１４〜１７のいずれかに記載のポリエステル共重合体の製造方法。
【請求項１９】
前記ポリエステル共重合体の収率は２０％以上である、請求項１４〜１８のいずれかに記載のポリエステル共重合体の製造方法。
【請求項２０】
（Ａ）が化合物（ａ１）および化合物（ａ２）からなり、
化合物（ａ１）、化合物（ａ２）および固体状物（II）が以下の組み合わせから選択される１種または２種以上である、請求項１４〜１９のいずれかに記載のポリエステル共重合体の製造方法。
Ａ）  １，１２−ドデカンジオールビス（ギ酸エステル）、イソフタル酸ジメチル、ポリエチレンテレフタレートからなるペレット
Ｂ）  １，１２−ドデカンジオールビス（ギ酸エステル）、フタル酸ジメチル、ポリエチレンテレフタレートからなるペレット
Ｃ）  １，１２−ドデカンジオールビス（ギ酸エステル）、テレフタル酸ジメチル、ポリエチレンテレフタレートからなるペレット
Ｄ）  １，１２−ドデカンジオールビス（ギ酸エステル）、デカン二酸ジメチル、ポリエチレンテレフタレートからなるペレット
Ｅ）  １，１２−ドデカンジオールビス（ギ酸エステル）、２，６−ピリジンジカルボン酸ジメチル、ポリエチレンテレフタレートからなるペレット
Ｆ）  １，１２−ドデカンジオールビス（ギ酸エステル）、５−（ジメチルアミノ）イソフタル酸ジメチル、ポリエチレンテレフタレートからなるペレット
Ｇ）  テトラエチレングリコールビス（ギ酸エステル）、フタル酸ジメチル、ポリエチレンテレフタレートからなるペレット
Ｈ）  １，４−シクロヘキサンジオール（ギ酸エステル）、フタル酸ジメチル、ポリエチレンテレフタレートからなるペレット
Ｉ）  １，１２−ドデカンジオールビス（ギ酸エステル）、イソフタル酸ジメチル、ポリブチレンテレフタレートからなるペレット
Ｊ）  １，１２−ドデカンジオールビス（ギ酸エステル）、フタル酸ジメチル、ポリブチレンテレフタレートからなるペレット
Ｋ）  １，１２−ドデカンジオールビス（ギ酸エステル）、テレフタル酸ジメチル、ポリブチレンテレフタレートからなるペレット
Ｌ）  １，１２−ドデカンジオールビス（ギ酸エステル）、デカン二酸ジメチル、ポリブチレンテレフタレートからなるペレット
Ｍ）  １，１２−ドデカンジオールビス（ギ酸エステル）、２，６−ピリジンジカルボン酸ジメチル、ポリブチレンテレフタレートからなるペレット
Ｎ）  １，１２−ドデカンジオールビス（ギ酸エステル）、５−（ジメチルアミノ）イソフタル酸ジメチル、ポリブチレンテレフタレートからなるペレット
Ｏ）  テトラエチレングリコールビス（ギ酸エステル）、フタル酸ジメチル、ポリブチレンテレフタレートからなるペレット
Ｐ）  １，４−シクロヘキサンジオール（ギ酸エステル）、フタル酸ジメチル、ポリブチレンテレフタレートからなるペレット
【請求項２１】
前記金属アルコキシドは、ナトリウムアルコキシド、リチウムアルコキシド、カリウムアルコキシド、マグネシウムアルコキシド、カルシウムアルコキシド、およびアルミニウムアルコキシドから選択される少なくとも１種である、請求項５に記載のポリエステル共重合体の製造方法。
【請求項２２】
前記ポリエステル共重合体の数平均分子量（Ｍｎ）は、１０００〜１００，０００である、請求項１〜２１のいずれかに記載のポリエステル共重合体の製造方法。
【請求項２３】
ゲルパーミエイションクロマトグラフィー（ＧＰＣ）により測定される、ポリスチレン換算における前記ポリエステル共重合体の重量平均分子量（Ｍｗ）と数平均分子量（Ｍｎ）との比（Ｍｗ／Ｍｎ）が１〜１０である、請求項１〜２２のいずれかに記載のポリエステル共重合体の製造方法。
【請求項２４】
下記一般式（４）で表されるポリマー（Ｂ）からなる基体（Ｉａ）の表面で、
【化２８】
0006969836.tif 000113
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（１）で表される化合物（ａ１）および下記一般式（２）で表される化合物（ａ２）と、
【化２９】
0006969836.tif 000114
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化３０】
0006969836.tif 000115
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
を、エステル化触媒の存在下、有機溶媒中で反応させ、基体（Ｉａ）表面に下記一般式（５）で表されるポリエステル共重合体を合成する工程を含む、表面改質方法であって、
【化３１】
0006969836.tif 000116
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
化合物（ａ１）、化合物（ａ２）およびポリマー（Ｂ）が以下の組み合わせから選択される１種または２種以上である、表面改質方法。
１）  １，１２−ドデカンジオールビス（ギ酸エステル）、イソフタル酸ジメチル、ポリカプロラクトン
２）  １，１２−ドデカンジオールビス（ギ酸エステル）、フタル酸ジメチル、ポリカプロラクトン
３）  １，１２−ドデカンジオールビス（ギ酸エステル）、テレフタル酸ジメチル、ポリカプロラクトン
４）  １，１２−ドデカンジオールビス（ギ酸エステル）、デカン二酸ジメチル、ポリカプロラクトン
５）  １，１２−ドデカンジオールビス（ギ酸エステル）、２，６−ピリジンジカルボン酸ジメチル、ポリカプロラクトン
６）  １，１２−ドデカンジオールビス（ギ酸エステル）、５−（ジメチルアミノ）イソフタル酸ジメチル、ポリカプロラクトン
７）  テトラエチレングリコールビス（ギ酸エステル）、フタル酸ジメチル、ポリカプロラクトン
８）  １，４−シクロヘキサンジオール（ギ酸エステル）、フタル酸ジメチル、ポリカプロラクトン
９）  １，１２−ドデカンジオールビス（ギ酸エステル）、イソフタル酸ジメチル、ポリ乳酸
１０）  １，１２−ドデカンジオールビス（ギ酸エステル）、フタル酸ジメチル、ポリ乳酸
１１）  １，１２−ドデカンジオールビス（ギ酸エステル）、テレフタル酸ジメチル、ポリ乳酸
１２）  １，１２−ドデカンジオールビス（ギ酸エステル）、デカン二酸ジメチル、ポリ乳酸
１３）  １，１２−ドデカンジオールビス（ギ酸エステル）、２，６−ピリジンジカルボン酸ジメチル、ポリ乳酸
１４）  １，１２−ドデカンジオールビス（ギ酸エステル）、５−（ジメチルアミノ）イソフタル酸ジメチル、ポリ乳酸
１５）  テトラエチレングリコールビス（ギ酸エステル）、フタル酸ジメチル、ポリ乳酸
１６）  １，４−シクロヘキサンジオール（ギ酸エステル）、フタル酸ジメチル、ポリ乳酸
【請求項２５】
下記一般式（４）で表されるポリマー（Ｂ）からなる基体（Ｉａ）の表面で、
【化３２】
0006969836.tif 000117
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（３）で表されるポリマー（ａ３）と、
【化３３】
0006969836.tif 000118
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
を、エステル化触媒の存在下、有機溶媒中で反応させ、基体（Ｉａ）表面に下記一般式（５）で表されるポリエステル共重合体を合成する工程を含む、表面改質方法であって、
【化３４】
0006969836.tif 000119
（一般式（５）中、Ｘ１は一般式（３）と同義であり、Ｘ２は一般式（３）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
ポリマー（ａ３）およびポリマー（Ｂ）が以下の組み合わせから選択される１種または２種以上である、表面改質方法。
ａ）  ポリ（ドデカレンイソフタレート）、ポリカプロラクトン
ｂ）  ポリ（ドデカレンフタレート）、ポリカプロラクトン
ｃ）  ポリ（ドデカレンテレフタレート）、ポリカプロラクトン
ｄ）  ポリ（ドデカレンジデカノエート）、ポリカプロラクトン
ｅ）  ポリ（ドデカレン−２，６−ピリジンジカルボキシレート）、ポリカプロラクトン
ｆ）  ポリ［ドデカレン−５−（ジメチルアミノ）イソフタレート］、ポリカプロラクトン
ｇ）  ポリ（３，６，９−トリオキサウンデカレンテレフタレート）、ポリカプロラクトン
ｈ）  ポリ（１，４−シクロヘキシレンテレフタレート）、ポリカプロラクトン
ｉ）  ポリ（ドデカレンイソフタレート）、ポリ乳酸
ｊ）  ポリ（ドデカレンフタレート）、ポリ乳酸
ｋ）  ポリ（ドデカレンテレフタレート）、ポリ乳酸
ｌ）  ポリ（ドデカレンジデカノエート）、ポリ乳酸
ｍ）  ポリ（ドデカレン−２，６−ピリジンジカルボキシレート）、ポリ乳酸
ｎ）  ポリ［ドデカレン−５−（ジメチルアミノ）イソフタレート］、ポリ乳酸
ｏ）  ポリ（３，６，９−トリオキサウンデカレンテレフタレート）、ポリ乳酸
ｐ）  ポリ（１，４−シクロヘキシレンテレフタレート）、ポリ乳酸
【請求項２６】
下記一般式（４）で表されるポリマー（Ｂ）からなる基体（Ｉａ）の表面で、
【化３５】
0006969836.tif 000120
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（１）で表される化合物（ａ１）および下記一般式（２）で表される化合物（ａ２）、または
下記一般式（３）で表されるポリマー（ａ３）と、
【化３６】
0006969836.tif 000121
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化３７】
0006969836.tif 000122
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化３８】
0006969836.tif 000123
（一般式（３）中、Ｘ１は一般式（１）と同義であり、Ｘ２は一般式（２）と同義である。ｍは５〜１００から選択される整数である。）
を、エステル化触媒の存在下、有機溶媒中で反応させ、基体（Ｉａ）表面に下記一般式（５）で表されるポリエステル共重合体を合成する工程を含み、
前記有機溶媒は、テトラヒドロフラン、ジエチレングリコールジメチルエーテル、ジオキサン、トルエン、ジメチルアセトアミド、およびジメチルスルホキシドから選択される少なくとも１種である、表面改質方法。
【化３９】
0006969836.tif 000124
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
【請求項２７】
下記一般式（４）で表されるポリマー（Ｂ）からなる基体（Ｉａ）表面で、
【化４０】
0006969836.tif 000125
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（１）で表される化合物（ａ１）および下記一般式（２）で表される化合物（ａ２）、または
下記一般式（３）で表されるポリマー（ａ３）と、
【化４１】
0006969836.tif 000126
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化４２】
0006969836.tif 000127
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化４３】
0006969836.tif 000128
（一般式（３）中、Ｘ１は一般式（１）と同義であり、Ｘ２は一般式（２）と同義である。ｍは５〜１００から選択される整数である。）
を、金属アルコキシドの存在下で反応させ、基体（Ｉａ）表面に下記一般式（５）で表されるポリエステル共重合体を合成する工程を含む、表面改質方法。
【化４４】
0006969836.tif 000129
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
【請求項２８】
下記一般式（６）で表されるポリマー（Ｄ）からなる基体（IIａ）表面で、
【化４５】
0006969836.tif 000130
（一般式（６）中、Ｇは置換または無置換の炭素数１〜１０のアルキレン基である。複数存在するＧは同一でも異なっていてもよい。ｐは１０〜２００の整数である。）
基体（IIａ）表面のポリマー（Ｄ）と、
（Ａ）下記一般式（１）で表される化合物（ａ１）および下記一般式（２）で表される化合物（ａ２）、または
下記一般式（３）で表されるポリマー（ａ３）と、
【化４６】
0006969836.tif 000131
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化４７】
0006969836.tif 000132
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化４８】
0006969836.tif 000133
（一般式（３）中、Ｘ１は一般式（１）と同義であり、Ｘ２は一般式（２）と同義である。ｍは５〜１００から選択される整数である。）
（ただし、ポリマー（ａ３）は、ポリマー（Ｄ）に該当するものを除く）
を、エステル化触媒の存在下で反応させ、基体（IIａ）表面に下記一般式（７）で表されるポリエステル共重合体を合成する工程を含む、表面改質方法。
【化４９】
0006969836.tif 000134
（一般式（７）中、Ｘ１は一般式（１）と同義であり、Ｘ２は一般式（２）と同義であり、Ｇは一般式（６）と同義である。ｃとｄの比（ｃ：ｄ）は９０〜５０：１０〜５０である。ｃ個の繰り返し単位とｄ個の繰り返し単位とは、交互共重合体、ブロック共重合体、ランダム共重合体のいずれの結合様式であってもよい。）
【請求項２９】
基体およびポリマー層が積層されてなり、
前記基体は、下記一般式（４）で表されるポリマー（Ｂ）からなり、
【化５０】
0006969836.tif 000135
（一般式（４）中、Ｘ３は置換または無置換の炭素数１〜１０のアルキレン基である。複数存在するＸ３は同一でも異なっていてもよい。ｎは１０〜２００から選択される整数である。）、
前記ポリマー層は、下記一般式（３）で表されるポリマー（ａ３）からなり、
【化５１】
0006969836.tif 000136
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
前記基体と前記ポリマー層との間に、ポリマー（Ｂ）とポリマー（ａ３）とが反応して得られた下記一般式（５）の樹脂が介在している、接合体。
【化５２】
0006969836.tif 000137
（一般式（５）中、Ｘ１は一般式（３）と同義であり、Ｘ２は一般式（３）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
【請求項３０】
基体およびポリマー層が積層されてなり、
前記基体は、下記一般式（６）で表されるポリマー（Ｄ）からなり、
【化５３】
0006969836.tif 000138
（一般式（６）中、Ｇは置換または無置換の炭素数１〜１０のアルキレン基である。複数存在するＧは同一でも異なっていてもよい。ｐは１０〜２００の整数である。）
前記ポリマー層は、下記一般式（３）で表されるポリマー（ａ３）からなり、
【化５４】
0006969836.tif 000139
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
（ただし、ポリマー（ａ３）は、ポリマー（Ｄ）に該当するものを除く）
前記基体と前記ポリマー層との間に、ポリマー（Ｄ）とポリマー（ａ３）とが反応して得られた下記一般式（７）の樹脂が介在している、接合体。
【化５５】
0006969836.tif 000140
（一般式（７）中、Ｘ１は一般式（３）と同義であり、Ｘ２は一般式（３）と同義であり、Ｇは一般式（６）と同義である。ｃとｄの比（ｃ：ｄ）は９０〜５０：１０〜５０である。ｃ個の繰り返し単位とｄ個の繰り返し単位とは、交互共重合体、ブロック共重合体、ランダム共重合体のいずれの結合様式であってもよい。）
【請求項３１】
前記ポリマー層の前記基体に対向している面の裏面上に、さらに他の基体が積層され、
前記他の基体は、前記一般式（４）で表されるポリマー（Ｂ）または前記一般式（６）で表されるポリマー（Ｄ）からなり、
前記他の基体と前記ポリマー層との間に、
ポリマー（Ｂ）とポリマー（ａ３）とが反応して得られた前記一般式（５）の樹脂、または
ポリマー（Ｄ）とポリマー（ａ３）とが反応して得られた前記一般式（７）の樹脂が介在している、請求項２９または３０に記載の接合体。
【発明の詳細な説明】
【技術分野】
【０００１】
本発明は、ポリエステル共重合体の製造方法、表面改質方法、および接合体に関する。
【背景技術】
【０００２】
ポリエステル共重合体の製造方法として、以下に示す特許文献１，２に記載の技術が知られている。【０００３】
特許文献１には、所定の脂肪族ジカルボン酸又はそのエステルと、所定の脂肪族ジオールと、所定のオキシカルボン酸系化合物とからなる反応原料を、酸性リン化合物の存在下で重縮合反応させる脂肪族ポリエステル系重合体の製造方法が記載されている。【０００４】
特許文献２には、所定の重量平均分子量を有するポリヒドロキシカルボン酸と、所定の重量平均分子量を有するジカルボン酸とジオールとからなるポリエステルとを溶融させ、次いでエステル交換触媒を添加し減圧下でエステル交換反応させるポリヒドロキシカルボン酸系共重合体の製造方法が記載されている。
【先行技術文献】
【特許文献】
【０００５】
【特許文献１】特開２０００−２０４１４６号公報
【特許文献２】特開２００３−４０９９０号公報
【発明の概要】
【発明が解決しようとする課題】
【０００６】
しかしながら、特許文献１〜２に記載の従来の技術は、以下の点で改善の余地を有していた。【０００７】
特許文献１に記載の方法は、エステル交換触媒として酸性リン化合物を用いるため、高温で反応させる必要がある上、反応の進行が遅く、目的物であるポリエステル共重合体の時間当たりの収量が充分に上がらないという点で課題を有していた。【０００８】
また、特許文献２に記載の方法は、ポリマーを高温で溶融させて反応を行っているため、特殊な反応装置が必要である上、収率や得られる重合体の品質が、反応操作や条件により大きく変動するという課題を有していた。【０００９】
本発明は、従来技術の有する上記課題を解決するものであり、ポリエステル共重合体を安定的に製造する技術を提供するものである。
【課題を解決するための手段】
【００１０】
上記課題を解決する本発明は、以下のとおりである。【００１１】
［１］  （Ａ）下記一般式（１）で表される化合物（ａ１）および下記一般式（２）で表される化合物（ａ２）と、
【化１】
0006969836.tif 000002
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化２】
0006969836.tif 000003
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
（Ｂ）下記一般式（４）で表されるポリマーと、
【化３】
0006969836.tif 000004
（一般式（４）中、Ｘ３は置換または無置換の炭素数１〜１０のアルキレン基である。複数存在するＸ３は同一でも異なっていてもよい。ｎは１０〜２００から選択される整数である。）
を、エステル化触媒の存在下、有機溶媒中で反応させる工程を含む、下記一般式（５）で表されるポリエステル共重合体の製造方法であって、
【化４】
0006969836.tif 000005
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
化合物（ａ１）、化合物（ａ２）およびポリマー（Ｂ）が以下の組み合わせから選択される１種または２種以上である、ポリエステル共重合体の製造方法。
１）  １，１２−ドデカンジオールビス（ギ酸エステル）、イソフタル酸ジメチル、ポリカプロラクトン
２）  １，１２−ドデカンジオールビス（ギ酸エステル）、フタル酸ジメチル、ポリカプロラクトン
３）  １，１２−ドデカンジオールビス（ギ酸エステル）、テレフタル酸ジメチル、ポリカプロラクトン
４）  １，１２−ドデカンジオールビス（ギ酸エステル）、デカン二酸ジメチル、ポリカプロラクトン
５）  １，１２−ドデカンジオールビス（ギ酸エステル）、２，６−ピリジンジカルボン酸ジメチル、ポリカプロラクトン
６）  １，１２−ドデカンジオールビス（ギ酸エステル）、５−（ジメチルアミノ）イソフタル酸ジメチル、ポリカプロラクトン
７）  テトラエチレングリコールビス（ギ酸エステル）、フタル酸ジメチル、ポリカプロラクトン
８）  １，４−シクロヘキサンジオール（ギ酸エステル）、フタル酸ジメチル、ポリカプロラクトン
９）  １，１２−ドデカンジオールビス（ギ酸エステル）、イソフタル酸ジメチル、ポリ乳酸
１０）  １，１２−ドデカンジオールビス（ギ酸エステル）、フタル酸ジメチル、ポリ乳酸
１１）  １，１２−ドデカンジオールビス（ギ酸エステル）、テレフタル酸ジメチル、ポリ乳酸
１２）  １，１２−ドデカンジオールビス（ギ酸エステル）、デカン二酸ジメチル、ポリ乳酸
１３）  １，１２−ドデカンジオールビス（ギ酸エステル）、２，６−ピリジンジカルボン酸ジメチル、ポリ乳酸
１４）  １，１２−ドデカンジオールビス（ギ酸エステル）、５−（ジメチルアミノ）イソフタル酸ジメチル、ポリ乳酸
１５）  テトラエチレングリコールビス（ギ酸エステル）、フタル酸ジメチル、ポリ乳酸
１６）  １，４−シクロヘキサンジオール（ギ酸エステル）、フタル酸ジメチル、ポリ乳酸
［２］  （Ａ）下記一般式（３）で表されるポリマー（ａ３）と、
【化５】
0006969836.tif 000006
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
（Ｂ）下記一般式（４）で表されるポリマーと、
【化６】
0006969836.tif 000007
（一般式（４）中、Ｘ３は置換または無置換の炭素数１〜１０のアルキレン基である。複数存在するＸ３は同一でも異なっていてもよい。ｎは１０〜２００から選択される整数である。）
を、エステル化触媒の存在下、有機溶媒中で反応させる工程を含む、下記一般式（５）で表されるポリエステル共重合体の製造方法であって、
【化７】
0006969836.tif 000008
（一般式（５）中、Ｘ１は一般式（３）と同義であり、Ｘ２は一般式（３）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
ポリマー（ａ３）およびポリマー（Ｂ）が以下の組み合わせから選択される１種または２種以上である、ポリエステル共重合体の製造方法。
ａ）  ポリ（ドデカレンイソフタレート）、ポリカプロラクトン
ｂ）  ポリ（ドデカレンフタレート）、ポリカプロラクトン
ｃ）  ポリ（ドデカレンテレフタレート）、ポリカプロラクトン
ｄ）  ポリ（ドデカレンジデカノエート）、ポリカプロラクトン
ｅ）  ポリ（ドデカレン−２，６−ピリジンジカルボキシレート）、ポリカプロラクトン
ｆ）  ポリ［ドデカレン−５−（ジメチルアミノ）イソフタレート］、ポリカプロラクトン
ｇ）  ポリ（３，６，９−トリオキサウンデカレンテレフタレート）、ポリカプロラクトン
ｈ）  ポリ（１，４−シクロヘキシレンテレフタレート）、ポリカプロラクトン
ｉ）  ポリ（ドデカレンイソフタレート）、ポリ乳酸
ｊ）  ポリ（ドデカレンフタレート）、ポリ乳酸
ｋ）  ポリ（ドデカレンテレフタレート）、ポリ乳酸
ｌ）  ポリ（ドデカレンジデカノエート）、ポリ乳酸
ｍ）  ポリ（ドデカレン−２，６−ピリジンジカルボキシレート）、ポリ乳酸
ｎ）  ポリ［ドデカレン−５−（ジメチルアミノ）イソフタレート］、ポリ乳酸
ｏ）  ポリ（３，６，９−トリオキサウンデカレンテレフタレート）、ポリ乳酸
ｐ）  ポリ（１，４−シクロヘキシレンテレフタレート）、ポリ乳酸
［３］  （Ａ）下記一般式（１）で表される化合物（ａ１）および下記一般式（２）で表される化合物（ａ２）、または
下記一般式（３）で表されるポリマー（ａ３）と、
【化８】
0006969836.tif 000009
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化９】
0006969836.tif 000010
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化１０】
0006969836.tif 000011
（一般式（３）中、Ｘ１は一般式（１）と同義であり、Ｘ２は一般式（２）と同義である。ｍは５〜１００から選択される整数である。）
（Ｂ）下記一般式（４）で表されるポリマーと、
【化１１】
0006969836.tif 000012
（一般式（４）中、Ｘ３は置換または無置換の炭素数１〜１０のアルキレン基である。複数存在するＸ３は同一でも異なっていてもよい。ｎは１０〜２００から選択される整数である。）
を、エステル化触媒の存在下、有機溶媒中で反応させる工程を含み、
前記有機溶媒は、テトラヒドロフラン、ジエチレングリコールジメチルエーテル、ジオキサン、トルエン、ジメチルアセトアミド、およびジメチルスルホキシドから選択される少なくとも１種である、下記一般式（５）で表されるポリエステル共重合体の製造方法。
【化１２】
0006969836.tif 000013
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
［４］  （Ａ）下記一般式（１）で表される化合物（ａ１）および下記一般式（２）で表される化合物（ａ２）、または
下記一般式（３）で表されるポリマー（ａ３）と、
【化１３】
0006969836.tif 000014
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化１４】
0006969836.tif 000015
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化１５】
0006969836.tif 000016
（一般式（３）中、Ｘ１は一般式（１）と同義であり、Ｘ２は一般式（２）と同義である。ｍは５〜１００から選択される整数である。）
（Ｂ）下記一般式（４）で表されるポリマーからなる固体状物（Ｉ）と、
【化１６】
0006969836.tif 000017
（一般式（４）中、Ｘ３は置換または無置換の炭素数１〜１０のアルキレン基である。複数存在するＸ３は同一でも異なっていてもよい。ｎは１０〜２００から選択される整数である。）
有機溶媒と、
エステル化触媒と、を混合し、
固体状物（Ｉ）の表面において、化合物（ａ１）および化合物（ａ２）またはポリマー（ａ３）と、ポリマー（Ｂ）とを反応させる工程を含む、下記一般式（５）で表されるポリエステル共重合体の製造方法。
【化１７】
0006969836.tif 000018
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
［５］  （Ａ）下記一般式（１）で表される化合物（ａ１）および下記一般式（２）で表される化合物（ａ２）、または下記一般式（３）で表されるポリマー（ａ３）と、
【化１８】
0006969836.tif 000019
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化１９】
0006969836.tif 000020
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化２０】
0006969836.tif 000021
（一般式（３）中、Ｘ１は一般式（１）と同義であり、Ｘ２は一般式（２）と同義である。ｍは５〜１００から選択される整数である。）
（Ｂ）下記一般式（４）で表されるポリマーと、
【化２１】
0006969836.tif 000022
（一般式（４）中、Ｘ３は置換または無置換の炭素数１〜１０のアルキレン基である。複数存在するＸ３は同一でも異なっていてもよい。ｎは１０〜２００から選択される整数である。）
を、金属アルコキシドの存在下に反応させる工程を含み、
前記金属アルコキシドはアルカリ金属アルコキシド、アルカリ土類金属アルコキシド、およびアルミニウムアルコキシドから選択される、下記一般式（５）で表されるポリエステル共重合体の製造方法。
【化２２】
0006969836.tif 000023
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
［６］  前記工程は、
（Ａ）化合物（ａ１）および化合物（ａ２）、または
ポリマー（ａ３）と、
前記一般式（４）で表されるポリマー（Ｂ）からなる固体状物（Ｉ）と、
前記金属アルコキシドと、を混合し、
固体状物（Ｉ）の表面において、化合物（ａ１）および化合物（ａ２）またはポリマー（ａ３）と、ポリマー（Ｂ）とを反応させる工程を含む、［５］に記載のポリエステル共重合体の製造方法。
［７］  前記一般式（１）のＸ１は置換または無置換の炭素数５〜１５のアルキレン基であり、Ｒ１は水素原子である、［３］〜［６］のいずれかに記載のポリエステル共重合体の製造方法。
［８］  前記一般式（２）のＸ２は置換または無置換の炭素数６〜１０の２価の芳香族基であり、Ｒ２は炭素数１〜３のアルキル基である、［３］〜［７］のいずれかに記載のポリエステル共重合体の製造方法。
［９］  （Ａ）が化合物（ａ１）および化合物（ａ２）からなり、
前記エステル化触媒の量は、化合物（ａ１）および化合物（ａ２）の合計モル数に対して１．０〜５．０ｍｏｌ％である、［１］、［３］および［４］のいずれかに記載のポリエステル共重合体の製造方法。
［１０］  （Ａ）がポリマー（ａ３）からなり、
前記エステル化触媒の量は、ポリマー（ａ３）の繰り返し単位に対して１．０〜１５．０ｍｏｌ％である、［２］〜［４］のいずれかに記載のポリエステル共重合体の製造方法。
［１１］  （Ａ）が化合物（ａ１）および化合物（ａ２）からなり、
前記金属アルコキシドの量は、化合物（ａ１）および化合物（ａ２）の合計モル数に対して１．０〜５．０ｍｏｌ％である、［５］に記載のポリエステル共重合体の製造方法。
［１２］  （Ａ）がポリマー（ａ３）からなり、
前記金属アルコキシドの量は、化合物（ａ３）の繰り返し単位に対して１．０〜１５．０ｍｏｌ％である、［５］に記載のポリエステル共重合体の製造方法。
［１３］  前記ポリエステル共重合体の収率は２０％以上である、［１］〜［１２］のいずれかに記載のポリエステル共重合体の製造方法。
［１４］  （Ａ）下記一般式（１）で表される化合物（ａ１）および下記一般式（２）で表される化合物（ａ２）、または
下記一般式（３）で表されるポリマー（ａ３）と、
【化２３】
0006969836.tif 000024
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化２４】
0006969836.tif 000025
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化２５】
0006969836.tif 000026
（一般式（３）中、Ｘ１は一般式（１）と同義であり、Ｘ２は一般式（２）と同義である。ｍは５〜１００から選択される整数である。）
下記一般式（６）で表されるポリマー（Ｄ）からなる固体状物（II）と、
【化２６】
0006969836.tif 000027
（一般式（６）中、Ｇは置換または無置換の炭素数１〜１０のアルキレン基である。複数存在するＧは同一でも異なっていてもよい。ｐは１０〜２００の整数である。）
（ただし、ポリマー（ａ３）は、ポリマー（Ｄ）に該当するものを除く）
エステル化触媒と、を混合し、固体状物（II）の表面において、化合物（ａ１）および化合物（ａ２）またはポリマー（ａ３）とポリマー（Ｄ）とを反応させる工程を含む、下記一般式（７）で表されるポリエステル共重合体の製造方法。
【化２７】
0006969836.tif 000028
（一般式（７）中、Ｘ１は一般式（１）と同義であり、Ｘ２は一般式（２）と同義であり、Ｇは一般式（６）と同義である。ｃとｄの比（ｃ：ｄ）は９０〜５０：１０〜５０である。ｃ個の繰り返し単位とｄ個の繰り返し単位とは、交互共重合体、ブロック共重合体、ランダム共重合体のいずれの結合様式であってもよい。）
［１５］  前記一般式（１）のＸ１は置換または無置換の炭素数５〜１５のアルキレン基であり、Ｒ１は水素原子である、［１４］に記載のポリエステル共重合体の製造方法。
［１６］  前記一般式（２）のＸ２は置換または無置換の炭素数６〜１０の２価の芳香族基であり、Ｒ２は炭素数１〜３のアルキル基である、［１４］または［１５］に記載のポリエステル共重合体の製造方法。
［１７］  前記一般式（６）のＧは置換または無置換の炭素数１〜５のアルキレン基である、［１４］〜［１６］のいずれかに記載のポリエステル共重合体の製造方法。
［１８］  （Ａ）が化合物（ａ１）および化合物（ａ２）からなり、
前記エステル化触媒の量は、化合物（ａ１）および化合物（ａ２）の合計モル数に対して１．０〜５．０ｍｏｌ％である、［１４］〜［１７］のいずれかに記載のポリエステル共重合体の製造方法。
［１９］  前記ポリエステル共重合体の収率は２０％以上である、［１４］〜［１８］のいずれかに記載のポリエステル共重合体の製造方法。
［２０］  （Ａ）が化合物（ａ１）および化合物（ａ２）からなり、
化合物（ａ１）、化合物（ａ２）および固体状物（II）が以下の組み合わせから選択される１種または２種以上である、［１４］〜［１９］のいずれかに記載のポリエステル共重合体の製造方法。
Ａ）  １，１２−ドデカンジオールビス（ギ酸エステル）、イソフタル酸ジメチル、ポリエチレンテレフタレートからなるペレット
Ｂ）  １，１２−ドデカンジオールビス（ギ酸エステル）、フタル酸ジメチル、ポリエチレンテレフタレートからなるペレット
Ｃ）  １，１２−ドデカンジオールビス（ギ酸エステル）、テレフタル酸ジメチル、ポリエチレンテレフタレートからなるペレット
Ｄ）  １，１２−ドデカンジオールビス（ギ酸エステル）、デカン二酸ジメチル、ポリエチレンテレフタレートからなるペレット
Ｅ）  １，１２−ドデカンジオールビス（ギ酸エステル）、２，６−ピリジンジカルボン酸ジメチル、ポリエチレンテレフタレートからなるペレット
Ｆ）  １，１２−ドデカンジオールビス（ギ酸エステル）、５−（ジメチルアミノ）イソフタル酸ジメチル、ポリエチレンテレフタレートからなるペレット
Ｇ）  テトラエチレングリコールビス（ギ酸エステル）、フタル酸ジメチル、ポリエチレンテレフタレートからなるペレット
Ｈ）  １，４−シクロヘキサンジオール（ギ酸エステル）、フタル酸ジメチル、ポリエチレンテレフタレートからなるペレット
Ｉ）  １，１２−ドデカンジオールビス（ギ酸エステル）、イソフタル酸ジメチル、ポリブチレンテレフタレートからなるペレット
Ｊ）  １，１２−ドデカンジオールビス（ギ酸エステル）、フタル酸ジメチル、ポリブチレンテレフタレートからなるペレット
Ｋ）  １，１２−ドデカンジオールビス（ギ酸エステル）、テレフタル酸ジメチル、ポリブチレンテレフタレートからなるペレット
Ｌ）  １，１２−ドデカンジオールビス（ギ酸エステル）、デカン二酸ジメチル、ポリブチレンテレフタレートからなるペレット
Ｍ）  １，１２−ドデカンジオールビス（ギ酸エステル）、２，６−ピリジンジカルボン酸ジメチル、ポリブチレンテレフタレートからなるペレット
Ｎ）  １，１２−ドデカンジオールビス（ギ酸エステル）、５−（ジメチルアミノ）イソフタル酸ジメチル、ポリブチレンテレフタレートからなるペレット
Ｏ）  テトラエチレングリコールビス（ギ酸エステル）、フタル酸ジメチル、ポリブチレンテレフタレートからなるペレット
Ｐ）  １，４−シクロヘキサンジオール（ギ酸エステル）、フタル酸ジメチル、ポリブチレンテレフタレートからなるペレット
［２１］  前記金属アルコキシドは、ナトリウムアルコキシド、リチウムアルコキシド、カリウムアルコキシド、マグネシウムアルコキシド、カルシウムアルコキシド、およびアルミニウムアルコキシドから選択される少なくとも１種である、［５］に記載のポリエステル共重合体の製造方法。
［２２］  前記ポリエステル共重合体の数平均分子量（Ｍｎ）は、１０００〜１００，０００である、［１］〜［２１］のいずれかに記載のポリエステル共重合体の製造方法。
［２３］  ゲルパーミエイションクロマトグラフィー（ＧＰＣ）により測定される、ポリスチレン換算における前記ポリエステル共重合体の重量平均分子量（Ｍｗ）と数平均分子量（Ｍｎ）との比（Ｍｗ／Ｍｎ）が１〜１０である、［１］〜［２２］のいずれかに記載のポリエステル共重合体の製造方法。
［２４］  下記一般式（４）で表されるポリマー（Ｂ）からなる基体（Ｉａ）の表面で、
【化２８】
0006969836.tif 000029
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（１）で表される化合物（ａ１）および下記一般式（２）で表される化合物（ａ２）と、
【化２９】
0006969836.tif 000030
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化３０】
0006969836.tif 000031
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
を、エステル化触媒の存在下、有機溶媒中で反応させ、基体（Ｉａ）表面に下記一般式（５）で表されるポリエステル共重合体を合成する工程を含む、表面改質方法であって、
【化３１】
0006969836.tif 000032
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
化合物（ａ１）、化合物（ａ２）およびポリマー（Ｂ）が以下の組み合わせから選択される１種または２種以上である、表面改質方法。
１）  １，１２−ドデカンジオールビス（ギ酸エステル）、イソフタル酸ジメチル、ポリカプロラクトン
２）  １，１２−ドデカンジオールビス（ギ酸エステル）、フタル酸ジメチル、ポリカプロラクトン
３）  １，１２−ドデカンジオールビス（ギ酸エステル）、テレフタル酸ジメチル、ポリカプロラクトン
４）  １，１２−ドデカンジオールビス（ギ酸エステル）、デカン二酸ジメチル、ポリカプロラクトン
５）  １，１２−ドデカンジオールビス（ギ酸エステル）、２，６−ピリジンジカルボン酸ジメチル、ポリカプロラクトン
６）  １，１２−ドデカンジオールビス（ギ酸エステル）、５−（ジメチルアミノ）イソフタル酸ジメチル、ポリカプロラクトン
７）  テトラエチレングリコールビス（ギ酸エステル）、フタル酸ジメチル、ポリカプロラクトン
８）  １，４−シクロヘキサンジオール（ギ酸エステル）、フタル酸ジメチル、ポリカプロラクトン
９）  １，１２−ドデカンジオールビス（ギ酸エステル）、イソフタル酸ジメチル、ポリ乳酸
１０）  １，１２−ドデカンジオールビス（ギ酸エステル）、フタル酸ジメチル、ポリ乳酸
１１）  １，１２−ドデカンジオールビス（ギ酸エステル）、テレフタル酸ジメチル、ポリ乳酸
１２）  １，１２−ドデカンジオールビス（ギ酸エステル）、デカン二酸ジメチル、ポリ乳酸
１３）  １，１２−ドデカンジオールビス（ギ酸エステル）、２，６−ピリジンジカルボン酸ジメチル、ポリ乳酸
１４）  １，１２−ドデカンジオールビス（ギ酸エステル）、５−（ジメチルアミノ）イソフタル酸ジメチル、ポリ乳酸
１５）  テトラエチレングリコールビス（ギ酸エステル）、フタル酸ジメチル、ポリ乳酸
１６）  １，４−シクロヘキサンジオール（ギ酸エステル）、フタル酸ジメチル、ポリ乳酸
［２５］  下記一般式（４）で表されるポリマー（Ｂ）からなる基体（Ｉａ）の表面で、
【化３２】
0006969836.tif 000033
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（３）で表されるポリマー（ａ３）と、
【化３３】
0006969836.tif 000034
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
を、エステル化触媒の存在下、有機溶媒中で反応させ、基体（Ｉａ）表面に下記一般式（５）で表されるポリエステル共重合体を合成する工程を含む、表面改質方法であって、
【化３４】
0006969836.tif 000035
（一般式（５）中、Ｘ１は一般式（３）と同義であり、Ｘ２は一般式（３）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
ポリマー（ａ３）およびポリマー（Ｂ）が以下の組み合わせから選択される１種または２種以上である、表面改質方法。
ａ）  ポリ（ドデカレンイソフタレート）、ポリカプロラクトン
ｂ）  ポリ（ドデカレンフタレート）、ポリカプロラクトン
ｃ）  ポリ（ドデカレンテレフタレート）、ポリカプロラクトン
ｄ）  ポリ（ドデカレンジデカノエート）、ポリカプロラクトン
ｅ）  ポリ（ドデカレン−２，６−ピリジンジカルボキシレート）、ポリカプロラクトン
ｆ）  ポリ［ドデカレン−５−（ジメチルアミノ）イソフタレート］、ポリカプロラクトン
ｇ）  ポリ（３，６，９−トリオキサウンデカレンテレフタレート）、ポリカプロラクトン
ｈ）  ポリ（１，４−シクロヘキシレンテレフタレート）、ポリカプロラクトン
ｉ）  ポリ（ドデカレンイソフタレート）、ポリ乳酸
ｊ）  ポリ（ドデカレンフタレート）、ポリ乳酸
ｋ）  ポリ（ドデカレンテレフタレート）、ポリ乳酸
ｌ）  ポリ（ドデカレンジデカノエート）、ポリ乳酸
ｍ）  ポリ（ドデカレン−２，６−ピリジンジカルボキシレート）、ポリ乳酸
ｎ）  ポリ［ドデカレン−５−（ジメチルアミノ）イソフタレート］、ポリ乳酸
ｏ）  ポリ（３，６，９−トリオキサウンデカレンテレフタレート）、ポリ乳酸
ｐ）  ポリ（１，４−シクロヘキシレンテレフタレート）、ポリ乳酸
［２６］  下記一般式（４）で表されるポリマー（Ｂ）からなる基体（Ｉａ）の表面で、
【化３５】
0006969836.tif 000036
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（１）で表される化合物（ａ１）および下記一般式（２）で表される化合物（ａ２）、または
下記一般式（３）で表されるポリマー（ａ３）と、
【化３６】
0006969836.tif 000037
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化３７】
0006969836.tif 000038
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化３８】
0006969836.tif 000039
（一般式（３）中、Ｘ１は一般式（１）と同義であり、Ｘ２は一般式（２）と同義である。ｍは５〜１００から選択される整数である。）
を、エステル化触媒の存在下、有機溶媒中で反応させ、基体（Ｉａ）表面に下記一般式（５）で表されるポリエステル共重合体を合成する工程を含み、
前記有機溶媒は、テトラヒドロフラン、ジエチレングリコールジメチルエーテル、ジオキサン、トルエン、ジメチルアセトアミド、およびジメチルスルホキシドから選択される少なくとも１種である、表面改質方法。
【化３９】
0006969836.tif 000040
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
［２７］  下記一般式（４）で表されるポリマー（Ｂ）からなる基体（Ｉａ）表面で、
【化４０】
0006969836.tif 000041
（一般式（４）中、Ｘ３は置換または無置換の炭素数１〜１０のアルキレン基である。複数存在するＸ３は同一でも異なっていてもよい。ｎは１０〜２００から選択される整数である。）
基体（Ｉａ）表面のポリマー（Ｂ）と、
（Ａ）下記一般式（１）で表される化合物（ａ１）および下記一般式（２）で表される化合物（ａ２）、または
下記一般式（３）で表されるポリマー（ａ３）と、
【化４１】
0006969836.tif 000042
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化４２】
0006969836.tif 000043
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化４３】
0006969836.tif 000044
（一般式（３）中、Ｘ１は一般式（１）と同義であり、Ｘ２は一般式（２）と同義である。ｍは５〜１００から選択される整数である。）
を、金属アルコキシドの存在下で反応させ、基体（Ｉａ）表面に下記一般式（５）で表されるポリエステル共重合体を合成する工程を含む、表面改質方法。
【化４４】
0006969836.tif 000045
（一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
［２８］  下記一般式（６）で表されるポリマー（Ｄ）からなる基体（IIａ）表面で、
【化４５】
0006969836.tif 000046
（一般式（６）中、Ｇは置換または無置換の炭素数１〜１０のアルキレン基である。複数存在するＧは同一でも異なっていてもよい。ｐは１０〜２００の整数である。）
基体（IIａ）表面のポリマー（Ｄ）と、
（Ａ）下記一般式（１）で表される化合物（ａ１）および下記一般式（２）で表される化合物（ａ２）、または
下記一般式（３）で表されるポリマー（ａ３）と、
【化４６】
0006969836.tif 000047
（一般式（１）中、Ｘ１は置換または無置換の炭素数１〜２０のアルキレン基、置換または無置換の炭素数３〜１２のシクロアルキレン基、または、炭素数４〜２０のポリオキシアルキレン基である。Ｒ１は水素原子または炭素数１〜５のアルキル基である。２つのＲ１は同一でも異なっていてもよい。）
【化４７】
0006969836.tif 000048
（一般式（２）中、Ｘ２は置換または無置換の炭素数１〜２０のアルキレン基、置換または無置換の炭素数６〜１２の２価の芳香族基、または、置換または無置換の炭素数３〜６の２価の複素環基である。Ｒ２は水素原子または炭素数１〜５のアルキル基である。２つのＲ２は同一でも異なっていてもよい。）
【化４８】
0006969836.tif 000049
（一般式（３）中、Ｘ１は一般式（１）と同義であり、Ｘ２は一般式（２）と同義である。ｍは５〜１００から選択される整数である。）
（ただし、ポリマー（ａ３）は、ポリマー（Ｄ）に該当するものを除く）
を、エステル化触媒の存在下で反応させ、基体（IIａ）表面に下記一般式（７）で表されるポリエステル共重合体を合成する工程を含む、表面改質方法。
【化４９】
0006969836.tif 000050
（一般式（７）中、Ｘ１は一般式（１）と同義であり、Ｘ２は一般式（２）と同義であり、Ｇは一般式（６）と同義である。ｃとｄの比（ｃ：ｄ）は９０〜５０：１０〜５０である。ｃ個の繰り返し単位とｄ個の繰り返し単位とは、交互共重合体、ブロック共重合体、ランダム共重合体のいずれの結合様式であってもよい。）
［２９］  基体およびポリマー層が積層されてなり、
前記基体は、下記一般式（４）で表されるポリマー（Ｂ）からなり、
【化５０】
0006969836.tif 000051
（一般式（４）中、Ｘ３は置換または無置換の炭素数１〜１０のアルキレン基である。複数存在するＸ３は同一でも異なっていてもよい。ｎは１０〜２００から選択される整数である。）、
前記ポリマー層は、下記一般式（３）で表されるポリマー（ａ３）からなり、
【化５１】
0006969836.tif 000052
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
前記基体と前記ポリマー層との間に、ポリマー（Ｂ）とポリマー（ａ３）とが反応して得られた下記一般式（５）の樹脂が介在している、接合体。
【化５２】
0006969836.tif 000053
（一般式（５）中、Ｘ１は一般式（３）と同義であり、Ｘ２は一般式（３）と同義であり、Ｘ３は一般式（４）と同義である。ａとｂの比（ａ：ｂ）は１０〜９０：９０〜１０である。ａ個の繰り返し単位とｂ個の繰り返し単位とは、交互共重合体、ブロック共重合体、ランダム共重合体のいずれの結合様式であってもよい。）
［３０］  基体およびポリマー層が積層されてなり、
前記基体は、下記一般式（６）で表されるポリマー（Ｄ）からなり、
【化５３】
0006969836.tif 000054
（一般式（６）中、Ｇは置換または無置換の炭素数１〜１０のアルキレン基である。複数存在するＧは同一でも異なっていてもよい。ｐは１０〜２００の整数である。）
前記ポリマー層は、下記一般式（３）で表されるポリマー（ａ３）からなり、
【化５４】
0006969836.tif 000055
（一般式（３）中、Ｘ１は置換または無置換の炭素数１〜２０のアルキレン基、置換または無置換の炭素数３〜１２のシクロアルキレン基、または、炭素数４〜２０のポリオキシアルキレン基である。Ｘ２は置換または無置換の炭素数１〜２０のアルキレン基、置換または無置換の炭素数６〜１２の２価の芳香族基、または、置換または無置換の炭素数３〜６の２価の複素環基である。ｍは５〜１００から選択される整数である。）
（ただし、ポリマー（ａ３）は、ポリマー（Ｄ）に該当するものを除く）
前記基体と前記ポリマー層との間に、ポリマー（Ｄ）とポリマー（ａ３）とが反応して得られた下記一般式（７）の樹脂が介在している、接合体。
【化５５】
0006969836.tif 000056
（一般式（７）中、Ｘ１は一般式（３）と同義であり、Ｘ２は一般式（３）と同義であり、Ｇは一般式（６）と同義である。ｃとｄの比（ｃ：ｄ）は９０〜５０：１０〜５０である。ｃ個の繰り返し単位とｄ個の繰り返し単位とは、交互共重合体、ブロック共重合体、ランダム共重合体のいずれの結合様式であってもよい。）
［３１］  前記ポリマー層の前記基体に対向している面の裏面上に、さらに他の基体が積層され、
前記他の基体は、前記一般式（４）で表されるポリマー（Ｂ）または前記一般式（６）で表されるポリマー（Ｄ）からなり、
前記他の基体と前記ポリマー層との間に、
ポリマー（Ｂ）とポリマー（ａ３）とが反応して得られた前記一般式（５）の樹脂、または
ポリマー（Ｄ）とポリマー（ａ３）とが反応して得られた前記一般式（７）の樹脂が介在している、［２９］または［３０］に記載の接合体。
【発明の効果】
【００１２】
上記［１］に係るポリエステル共重合体の製造方法は、有機溶媒中で所定のポリマー同士のエステル−エステル交換反応を進めることができるので、特殊な反応装置を用いることなく低温で反応させることができ、さらに有機溶媒中にポリマーが均一に存在するためポリエステル系重合体を安定して高収率で得ることができる。【００１３】
上記［２］に係るポリエステル共重合体の製造方法は、エステル交換触媒として金属アルコキシドを用いて所定のポリマー同士のエステル−エステル交換反応を行うため、低温で反応させることができ、反応速度が速く、目的物であるポリエステル系重合体の時間当たりの収量を改善することができる。【００１４】
また、上記［１４］に係るポリエステル共重合体の製造方法によれば、固体表面のポリマーと他のポリマーとのエステル−エステル交換反応を行うことにより、前記固体表面に接着性等の様々な特性を付与することができる。【００１５】
上記［２５］に係る表面改質方法によれば、基体表面のポリマーと他のポリマーとのエステル−エステル交換反応を行うことにより、前記基体表面に接着性等の様々な特性を付与することができる。【００１６】
上記［２８］に係る接合体は、基体とポリマー層とが強固に接着されており、前記ポリマー層が様々な特性を備えることができるため、多様な用途に適用することができる。
【図面の簡単な説明】
【００１７】
上述した目的、およびその他の目的、特徴および利点は、以下に述べる好適な実施の形態、およびそれに付随する以下の図面によってさらに明らかになる。【００１８】
【図１】本実施形態に係る接合体を示す断面図である。
【図２】本実施形態に係る他の接合体を示す断面図である。
【発明を実施するための形態】
【００１９】
本発明のポリエステル共重合体の製造方法において用いられる用語について説明する。
上記一般式（１）および（２）における炭素数１〜２０のアルキレン基としては、メチレン基、エチレン基、ｎ−プロピレン基、テトラメチレン基、ペンタメチレン基、ヘキサメチレン基、オクタメチレン基、デカメチレン基、ドデカメチレン基、ペンタデカメチレン基、オクタデカメチレン基等を挙げることができる。
上記一般式（４）および（６）における炭素数１〜１０のアルキレン基としては、メチレン基、エチレン基、ｎ−プロピレン基、テトラメチレン基、ペンタメチレン基、ヘキサメチレン基、オクタメチレン基等を挙げることができる。
【００２０】
これら炭素数１〜２０のアルキレン基または炭素数１〜１０のアルキレン基の置換基としては、ハロゲン原子、炭素数１〜６アルキル基、炭素数１〜６ハロアルキル基、炭素数１〜６アルコキシ基、炭素数１〜６ハロアルコキシ基、シアノ基、ニトロ基、アミノ基、ジアルキルアミノ基を挙げることができる。
【００２１】
上記一般式（１）における炭素数３〜１２のシクロアルキレン基としては、シクロプロピレン基、シクロブチレン基、シクロペンチレン基、シクロヘキシレン基、シクロオクチレン基、シクロノニレン基、シクロデシレン基、シクロウンデシレン基、シクロドデシレン基等が挙げられる。
炭素数３〜１２のシクロアルキレン基の置換基としては、炭素数１〜２０のアルキレン基の置換基と同様のものを例示することができる。
【００２２】
上記一般式（１）における炭素数４〜２０のポリオキシアルキレン基とは、ポリアルキレングリコールから誘導される構造を意味し、−（ＣｎＨ２ｎＯ）ｍ−ＣｎＨ２ｎ−（ｎ：２〜４、ｍ：１〜９）で表される。
上記一般式（１）および（２）における炭素数１〜５のアルキル基としては、メチル基、エチル基、ｎ−プロピル基、ｉ−プロピル基、ｎ−ブチル基、ｓ−ブチル基、ｔ−ブチル基、ｎ−ペンチル基、２−ペンチル基、ネオペンチル基等が挙げられる。
【００２３】
上記一般式（２）における炭素数６〜１２の２価の芳香族基としては、フェニレン基、ビフェニレン基、ナフチレン基等が挙げられる。
炭素数６〜１２の２価の芳香族基の置換基としては、炭素数１〜２０のアルキレン基の置換基と同様のものを例示することができる。
【００２４】
上記一般式（２）における炭素数３〜６の２価の複素環基としては、チエニレン基、フラニレン基、ピリジレン基等が挙げられる。
炭素数３〜６の２価の複素環基の置換基としては、炭素数１〜２０のアルキレン基の置換基と同様のものを例示することができる。
【００２５】
本発明で用いられるエステル化触媒としては、水酸化リチウム、水酸化ナトリウム、水酸化カリウム、水酸化セシウム、水酸化マグネシウム、水酸化カルシウム、水酸化バリウム、水酸化ストロンチウムなどの水酸化物；炭酸水素リチウム、炭酸水素ナトリウム、炭酸水素カリウム、炭酸水素セシウム、炭酸水素マグネシウム、炭酸水素カルシウム、炭酸水素バリウム、炭酸水素ストロンチウムなどの炭酸水素化合物；炭酸リチウム、炭酸ナトリウム、炭酸カリウム、炭酸セシウム、炭酸マグネシウム、炭酸カルシウム、炭酸バリウム、炭酸ストロンチウムなどの炭酸塩；酢酸リチウム、酢酸ナトリウム、酢酸カリウム、酢酸セシウム、酢酸マグネシウム、酢酸カルシウム、酢酸バリウム、酢酸ストロンチウムなどの酢酸塩；ステアリン酸リチウム、ステアリン酸ナトリウム、ステアリン酸カリウム、ステアリン酸セシウム、ステアリン酸マグネシウム、ステアリン酸カルシウム、ステアリン酸バリウム、ステアリン酸ストロンチウムなどのステアリン酸塩；フェニル化ホウ素リチウム、フェニル化ホウ素ナトリウム、フェニル化ホウ素カリウム、フェニル化ホウ素セシウムなどのフェニル化ホウ素化合物；安息香酸リチウム、安息香酸ナトリウム、安息香酸カリウム、安息香酸セシウムなどの安息香酸塩；リン酸水素二リチウム、リン酸水素二ナトリウム、リン酸水素二カリウム、リン酸水素二セシウムなどのリン酸水素化合物；フェニルリン酸二リチウム、フェニルリン酸二ナトリウム、フェニルリン酸二カリウム、フェニルリン酸二セシウムなどのフェニルリン酸化合物；アルカリ金属アルコキシド、アルカリ土類金属アルコキシド、およびアルミニウムアルコキシドなどの金属アルコキシド；ジブチルスズオキサイド、ジオクチルスズオキサイド、ジラウリルスズオキサイドなどのアルキル基の炭素数が４〜１８のジアルキルスズオキサイドなどのジアルキルスズオキサイド；チタンアルコラート、アルミニウムアルコラート、マグネシウムアルコラートなどの金属アルコラート；などが挙げられる。
【００２６】
本発明で用いられる金属アルコキシドとしては、ナトリウムアルコキシド、リチウムアルコキシド、カリウムアルコキシド等のアルカリ金属アルコキシド、マグネシウムアルコキシド、カルシウムアルコキシド等のアルカリ土類金属アルコキシド、アルミニウムアルコキシドから選択される少なくとも１種を用いることができる。
【００２７】
本発明で用いられる有機溶媒としては、ｎ−ヘキサン、シクロヘキサン、メチルシクロヘキサン、ｎ−ヘプタン、ｎ−オクタン、ｎ−ノナン、ｎ−デカン、ベンゼン、トルエン、キシレン、エチルベンゼン、ジエチルベンゼン、イソプロピルベンゼン、アミルベンゼン、ジアミルベンゼン、トリアミルベンゼン、ドデシルベンゼン、ジドデシルベンゼン、アミルトルエン、イソプロピルトルエン、デカリン及びテトラリン等の炭化水素類；ジエチレングリコールジメチルエーテル、ジエチルエーテル、ジプロピルエーテル、ジイソプロピルエーテル、ジブチルエーテル、ジアミルエーテル、ジエチルアセタール、ジヘキシルアセタール、ｔ−ブチルメチルエーテル、シクロペンチルメチルエーテル、テトラヒドロフラン、テトラヒドロピラン、トリオキサン、ジオキサン、アニソール、ジフェニルエーテル、ジメチルセロソルブ、ジグライム、トリグライム及びテトラグライム等のエーテル類；１８−クラウン−６等のクラウンエーテル類；安息香酸メチル及びγ−ブチロラクトン等のエステル類；アセトン、メチルエチルケトン、メチルイソブチルケトン、シクロヘキサノン、アセトフェノン及びベンゾフェノン等のケトン類；炭酸ジメチル、炭酸ジエチル、エチレンカーボネート、プロピレンカーボネート、１，２−ブチレンカーボネート等のカーボネート化合物；スルホラン等のスルホン類；ジメチルスルホキサイド等のスルホキサイド類；尿素類又はその誘導体；トリブチルホスフィンオキサイド等のホスフィンオキサイド類；イミダゾリウム塩、ピペリジニウム塩及びピリジニウム塩等のイオン液体；水等が挙げられる。
有機溶媒としては、テトラヒドロフラン、ジエチレングリコールジメチルエーテル、ジオキサン、トルエン、ジメチルアセトアミド、ジメチルスルホキシド等を挙げることができ、これらから選択される少なくとも１種を用いることが好ましい。
【００２８】
以下、本発明のポリエステル共重合体の製造方法を、第１の実施形態、第２の実施形態、または第３の実施形態により説明し、さらに本発明の表面改質方法および接合体の実施の形態についても適宜図面を用いて説明する。尚、すべての図面において、同様な構成要素には同様の符号を付し、適宜説明を省略する。また、「〜」は特に断りがなければ「以上」から「以下」を表す。
【００２９】
［第１の実施形態］
本実施形態の下記一般式（５）で表されるポリエステル共重合体の製造方法は、
（Ａ）下記一般式（１）で表される化合物（ａ１）および下記一般式（２）で表される化合物（ａ２）、または
下記一般式（３）で表されるポリマー（ａ３）と、
（Ｂ）下記一般式（４）で表されるポリマーと、をエステル化触媒の存在下で反応させる工程を含む。
本実施形態においては、化合物（ａ１）および化合物（ａ２）をポリマー（Ｂ）と反応させるか、化合物（ａ１）および化合物（ａ２）の重縮合反応により生成したポリマー（ａ３）を用いて、ポリマー（ａ３）とポリマー（Ｂ）とを反応させる。
【００３０】
【化３７】
0006969836.tif 000057
【００３１】
一般式（１）中、Ｘ１は置換または無置換の炭素数１〜２０のアルキレン基、好ましくは置換または無置換の炭素数５〜１５のアルキレン基；置換または無置換の炭素数３〜１２のシクロアルキレン基、好ましくは置換または無置換の炭素数５〜１０のシクロアルキレン基；または炭素数４〜２０のポリオキシアルキレン基、好ましくは炭素数４〜１０のポリオキシアルキレン基である。
Ｒ１は水素原子；または炭素数１〜５のアルキル基、好ましくは炭素数１〜３のアルキル基である。２つのＲ１は同一でも異なっていてもよい。
【００３２】
一般式（１）で表される化合物（ａ１）としては、１，１２−ドデカンジオールビス（ギ酸エステル）、テトラエチレングリコールビス（ギ酸エステル）、１，４−シクロヘキサンジオール（ギ酸エステル）等を挙げることができる。
【００３３】
【化３８】
0006969836.tif 000058
【００３４】
一般式（２）中、Ｘ２は置換または無置換の炭素数１〜２０のアルキレン基、好ましくは置換または無置換の炭素数５〜１０のアルキレン基；置換または無置換の炭素数６〜１２の２価の芳香族基、好ましくは置換または無置換の炭素数６〜１０の２価の芳香族基；または、置換または無置換の炭素数３〜６の２価の複素環基である。Ｒ２は水素原子；または、炭素数１〜５のアルキル基、好ましくは炭素数１〜３のアルキル基である。２つのＲ２は同一でも異なっていてもよい。
【００３５】
一般式（２）で表される化合物（ａ２）としては、イソフタル酸、フタル酸、テレフタル酸、デカン二酸、２，６−ピリジンジカルボン酸、５−（ジメチルアミノ）イソフタル酸、およびこれらのジアルキルエステル化合物等を挙げることができる。
【００３６】
【化３９】
0006969836.tif 000059
一般式（３）中、Ｘ１は一般式（１）と同義であり、Ｘ２は一般式（２）と同義である。ｍは５〜１００から選択される整数である。
【００３７】
一般式（３）ポリマー（ａ３）としては、ポリ（ドデカレンイソフタレート）、ポリ（ドデカレンフタレート）、ポリ（ドデカレンテレフタレート）、ポリ（ドデカレンジデカノエート）、ポリ（ドデカレン−２，６−ピリジンジカルボキシレート）、ポリ［ドデカレン−５−（ジメチルアミノ）イソフタレート］、ポリ（３，６，９−トリオキサウンデカレンテレフタレート）、ポリ（１，４−シクロヘキシレンテレフタレート）等を挙げることができる。
【００３８】
【化４０】
0006969836.tif 000060
【００３９】
一般式（４）中、Ｘ３は置換または無置換の炭素数１〜１０のアルキレン基、好ましくは置換または無置換の炭素数２〜８のアルキレン基である。複数存在するＸ３は同一でも異なっていてもよい。ｎは１０〜２００から選択される整数である。
【００４０】
一般式（４）で表されるポリマー（Ｂ）としては、ポリラクトン、ポリ乳酸等を挙げることができる。
【００４１】
【化４１】
0006969836.tif 000061
【００４２】
一般式（５）中、Ｘ１は一般式（１）と同義であり、Ｘ２は一般式（２）と同義であり、Ｘ３は一般式（４）と同義である。ａとｂの比（ａ：ｂ）は１０〜９０：９０〜１０、好ましくは３０〜７０：７０〜３０である。
繰り返し単位数ａの平均値は５〜１００、好ましくは１０〜８０とすることができ、繰り返し単位数ｂの平均値は５〜１００、好ましくは１０〜８０とすることができる。
【００４３】
本実施形態においては、当該反応を有機溶媒中で行うことが好ましい。
有機溶媒中で反応を行うことができるので、特殊な反応装置を用いることなく低温で反応させることができ、さらに有機溶媒中にポリマーが均一に存在するためポリエステル系重合体を安定して高収率で得ることができる。ポリエステル系重合体の収率は、２０％以上、好ましくは３０％以上とすることができる。
有機溶媒は、（Ａ）と（Ｂ）との合計量１００ｇに対して、１００ｍｌ〜３０００ｍｌ程度用いることができる。
【００４４】
また、本実施形態においては、エステル化触媒として金属アルコキシドを用いることが好ましい。
金属アルコキシドを用いて所定のポリマー同士のエステル−エステル交換反応を行うため、低温で反応させることができ、反応速度が速く、目的物であるポリエステル系重合体の時間当たりの収量を改善することができる。
【００４５】
本実施形態において、化合物（ａ１）および化合物（ａ２）と、ポリマー（Ｂ）とをエステル化触媒の存在下で反応させる場合、まず化合物（ａ１）と化合物（ａ２）との重縮合によりポリマー（ａ３）が生成し、このポリマー（ａ３）とポリマー（Ｂ）とのエステル−エステル交換反応により一般式（５）で表されるポリエステル共重合体が合成されると考えられる。
【００４６】
添加順序は特に限定されず、化合物（ａ１）と、化合物（ａ２）と、ポリマー（Ｂ）と、エステル化触媒とを同時に添加してもよく、化合物（ａ１）と、化合物（ａ２）と、エステル化触媒とを添加して重縮合反応させた後に、ポリマー（Ｂ）を添加してもよい。ポリマー（Ｂ）を溶解するために有機溶媒を用いることもできる。
【００４７】
化合物（ａ１）に対する化合物（ａ２）のモル比は、０．８〜１．２程度とすることができる。化合物（ａ１）および化合物（ａ２）の合計モル数に対するポリマー（Ｂ）の繰り返し単位のモル比は、０．１〜９．０、好ましくは０．５〜５．０とすることができる。
エステル化触媒（金属アルコキシド）の量は、化合物（ａ１）および化合物（ａ２）の合計モル数に対して計算され、１．０〜５．０ｍｏｌ％、好ましくは１．５〜３．０ｍｏｌ％とすることができる。
【００４８】
本実施形態において、ポリマー（ａ３）と、ポリマー（Ｂ）とをエステル化触媒の存在下で反応させる場合、これらのポリマー同士のエステル−エステル交換反応により一般式（５）で表されるポリエステル共重合体が合成される。これらポリマーを溶解するために有機溶媒を用いることもできる。
【００４９】
ポリマー（ａ３）に対するポリマー（Ｂ）のモル比は０．１〜９．０、好ましくは１．０〜７．０とすることができる。
エステル化触媒（金属アルコキシド）の量は、ポリマー（ａ３）の繰り返し単位に対して計算され、１．０〜１５．０ｍｏｌ％、好ましくは５．０〜１２．０ｍｏｌ％とすることができる。
【００５０】
本工程は、反応温度３０〜２００℃程度、反応時間２時間〜３日間程度、反応圧力は常圧〜２０ｋＰａ程度で行うことができる。
【００５１】
本反応工程の後、飽和塩化アンモニウム水溶液等を加えて反応を止め、抽出工程、洗浄工程、乾燥工程、ろ過工程、減圧下での溶媒除去工程、減圧乾燥工程、精製工程等を行い、一般式（５）で表されるポリエステル共重合体を得ることができる。
本工程で得られるポリエステル共重合体は、交互共重合体、ブロック共重合体、ランダム共重合体のいずれであってもよい。
【００５２】
本実施形態のポリエステル共重合体の製造方法によれば、狭い分子量分布を有するポリエステル共重合体を得ることができる。ゲルパーミエイションクロマトグラフィー（ＧＰＣ）により測定される、ポリスチレン換算における前記ポリエステル共重合体の重量平均分子量（Ｍｗ）と数平均分子量（Ｍｎ）との比（Ｍｗ／Ｍｎ）を１〜１０、好ましくは１〜２とすることができる。
ポリエステル共重合体の数平均分子量（Ｍｎ）は、１，０００〜１００，０００、好ましくは３０００〜８０，０００の範囲とすることができる。
ポリエステル共重合体の重量平均分子量（Ｍｗ）は、１，０００〜１，０００，０００、好ましくは３，０００〜８０，０００の範囲とすることができる。
【００５３】
本実施形態における、化合物（ａ１）および化合物（ａ２）と、ポリマー（Ｂ）との具体的な組み合わせを以下の表１に示し、ポリマー（ａ３）とポリマー（Ｂ）との具体的な組み合わせの例を以下の表２に示す。
【００５４】
【表１】
0006969836.tif 000062
【００５５】
表１中に記載の化合物（ａ１）および（ａ２）は以下のとおりである。
【００５６】
１，１２−ドデカンジオールビス（ギ酸エステル）
【化４２】
0006969836.tif 000063
【００５７】
テトラエチレングリコールビス（ギ酸エステル）
【化４３】
0006969836.tif 000064
【００５８】
１，４−シクロヘキサンジオール（ギ酸エステル）
【化４４】
0006969836.tif 000065
【００５９】
イソフタル酸ジメチル
【化４５】
0006969836.tif 000066
【００６０】
フタル酸ジメチル
【化４６】
0006969836.tif 000067
【００６１】
テレフタル酸ジメチル
【化４７】
0006969836.tif 000068
【００６２】
デカン二酸ジメチル
【化４８】
0006969836.tif 000069
【００６３】
２，６−ピリジンジカルボン酸ジメチル
【化４９】
0006969836.tif 000070
【００６４】
５−（ジメチルアミノ）イソフタル酸ジメチル
【化５０】
0006969836.tif 000071
【００６５】
【表２】
0006969836.tif 000072
【００６６】
表２中に記載のポリマー（Ａ）は以下のとおりである。
【００６７】
ポリ（ドデカレンイソフタレート）
【化５１】
0006969836.tif 000073
【００６８】
ポリ（ドデカレンフタレート）
【化５２】
0006969836.tif 000074
【００６９】
ポリ（ドデカレンテレフタレート）
【化５３】
0006969836.tif 000075
【００７０】
ポリ（ドデカレンジデカノエート）
【化５４】
0006969836.tif 000076
【００７１】
ポリ（ドデカレン−２，６−ピリジンジカルボキシレート）
【化５５】
0006969836.tif 000077
【００７２】
ポリ［ドデカレン−５−（ジメチルアミノ）イソフタレート］
【化５６】
0006969836.tif 000078
【００７３】
ポリ（３，６，９−トリオキサウンデカレンテレフタレート）
【化５７】
0006969836.tif 000079
【００７４】
ポリ（１，４−シクロヘキシレンテレフタレート）
【化５８】
0006969836.tif 000080
【００７５】
（用途）
本実施形態の製造方法で得られたポリエステル共重合体は、接着剤、ポリエステルの改質剤等としての効果を発揮することができ、接着剤、帯電防止剤、難燃剤、粘着フィルム・シート、生分解性プラスチック、電気電子部品、磁気記録用素材、構造制御材等の様々な用途に適用することができる。
【００７６】
［第２の実施形態］
本実施形態の前記一般式（５）で表されるポリエステル共重合体の製造方法は、
（Ａ）前記一般式（１）で表される化合物（ａ１）および前記一般式（２）で表される化合物（ａ２）、または前記一般式（３）で表されるポリマー（ａ３）と、
（Ｉ）前記一般式（４）で表されるポリマー（Ｂ）からなる固体状物と、
前記エステル化触媒と、を混合し、固体状物（Ｉ）の表面において、化合物（ａ１）および化合物（ａ２）またはポリマー（ａ３）と、ポリマー（Ｂ）とを反応させる工程を含む。
化合物（ａ１）、化合物（ａ２）、ポリマー（ａ３）、ポリマー（Ｂ）、およびエステル化触媒は第１実施形態と同様のものを用いることができる。反応条件も第１実施形態と同様である。
【００７７】
本実施形態のポリエステル共重合体の製造方法によれば、固体状物表面に、狭い分子量分布を有するポリエステル共重合体を得ることができる。ゲルパーミエイションクロマトグラフィー（ＧＰＣ）により測定される、ポリスチレン換算における前記ポリエステル共重合体の重量平均分子量（Ｍｗ）と数平均分子量（Ｍｎ）との比（Ｍｗ／Ｍｎ）を１〜１０、好ましくは１〜２とすることができる。
ポリエステル共重合体の数平均分子量（Ｍｎ）は、１０００〜１００，０００、好ましくは３０００〜８０，０００の範囲とすることができる。
ポリエステル共重合体の重量平均分子量（Ｍｗ）は、１０００〜１，０００，０００、好ましくは３０００〜８０，０００の範囲とすることができる。
【００７８】
ポリマー（Ｂ）からなる固体状物（Ｉ）としては、固体であれば特に限定される用いることができるが、本実施形態においては、粒子、ペレット、基板、フィルム、シート、テープ、容器等の基体（Ｉａ）を挙げることができる。
【００７９】
本実施形態において、化合物（ａ１）および化合物（ａ２）と、固体状物（Ｉ）表面に存在するポリマー（Ｂ）とをエステル化触媒の存在下で反応させる場合、まず化合物（ａ１）と化合物（ａ２）との重縮合により前述のポリマー（ａ３）が生成し、このポリマー（ａ３）と固体状物（Ｉ）表面に存在するポリマー（Ｂ）とのエステル−エステル交換反応により一般式（５）で表されるポリエステル共重合体が固体状物（Ｉ）表面に合成されると考えられる。
【００８０】
添加順序は特に限定されず、化合物（ａ１）と、化合物（ａ２）と、ポリマー（Ｂ）からなる固体状物（Ｉ）と、エステル化触媒とを同時に添加してもよく、化合物（ａ１）と、化合物（ａ２）と、エステル化触媒とを添加して重縮合反応させた後に、固体状物（Ｉ）を添加してもよい。本工程は無溶媒下または有機溶媒中で行うことができるが、反応性を向上させるために有機溶媒を用いることもできる。
本実施形態において、ポリエステル系重合体の収率は、２０％以上、好ましくは３０％以上とすることができる。
【００８１】
本実施形態においてエステル化触媒としては、上述の触媒を用いることができるが、中でも前記金属アルコキシドまたは前記ジアルキルスズオキサイドを用いることが好ましく、カリウムブトキシドまたはジブチルスズオキサイドを用いることがより好ましい。
【００８２】
本実施形態のポリエステル共重合体の製造方法は、基体（Ｉａ）の表面改質方法として好適に用いることができる。
本実施形態の表面改質方法は、
前記一般式（４）で表されるポリマー（Ｂ）からなる基体（Ｉａ）の表面で、
基体（Ｉａ）表面のポリマー（Ｂ）と、
（Ａ）前記一般式（１）で表される化合物（ａ１）および前記一般式（２）で表される化合物（ａ２）、または
前記一般式（３）で表されるポリマー（ａ３）と、
を、エステル化触媒の存在下に反応させ、基体（Ｉａ）表面に前記一般式（５）で表されるポリエステル共重合体を合成する工程を含む。
【００８３】
化合物（ａ１）および化合物（ａ２）と、固体状物（Ｉ）表面（基体（Ｉａ）表面）に存在するポリマー（Ｂ）とをエステル化触媒の存在下で反応させる場合、まず化合物（ａ１）と化合物（ａ２）との重縮合により前述のポリマー（ａ３）が生成する。そして、ポリマー（ａ３）と固体状物（Ｉ）表面（基体（Ｉａ）表面）に存在するポリマー（Ｂ）とのエステル−エステル交換反応により一般式（５）で表されるポリエステル共重合体が固体状物（Ｉ）表面（基体（Ｉａ）表面）に合成されると考えられる。
【００８４】
本実施形態によれば、固体状物（Ｉ）表面（基体（Ｉａ）表面）のポリマーと他のポリマーとのエステル−エステル交換反応を行うことにより、固体状物（Ｉ）表面を改質し、固体状物（Ｉ）表面（基体（Ｉａ）表面）に、接着性、親水性、撥水性、耐水性、耐熱性、耐光性、耐摩耗性、平滑性、光反射性、美的外観等の様々な特性を付与することができる。例えば、固体状物（Ｉ）（基体（Ｉａ））どうしの接着、固体状物（Ｉ）（基体（Ｉａ））と金属等との接着を行うことができる。
特許文献１、２には、固体表面に存在するポリマーと他のエステルとのエステル−エステル交換反応については記載されていない。
【００８５】
当該方法により、基体（Ｉａ）表面を一般式（５）で表されるポリエステル共重合体を含む層でコーティングすることができ、当該ポリエステル共重合体を含む被覆層を形成することができる。これにより、基体表面の改質を行うことができる。
被覆層は基体表面の少なくとも一部を覆っていればよく、被覆層が一部に存在している場合、部分的に存在している場合、全面を覆っている場合等を含む。
【００８６】
［第３の実施形態］
本実施形態の下記一般式（７）で表されるポリエステル共重合体の製造方法は
（Ａ）一般式（１）で表される前記化合物（ａ１）および一般式（２）で表される前記化合物（ａ２）、または下記一般式（３）で表されるポリマー（ａ３）と、
（II）下記一般式（６）で表されるポリマー（Ｄ）からなる固体状物と、
エステル化触媒と、を混合し、固体状物（II）の表面において、化合物（ａ１）および化合物（ａ２）またはポリマー（ａ３）と、ポリマー（Ｄ）とを反応させる工程を含む。
【００８７】
本実施形態によれば、固体状物（II）の表面のポリマーと他のポリマーとのエステル−エステル交換反応を行うことにより、固体状物（II）の表面に接着性等の様々な特性を付与することができる。特許文献１、２には、固体表面に存在するポリマーと他のエステルとのエステル−エステル交換反応については記載されていない。
化合物（ａ１）、化合物（ａ２）、およびポリマー（ａ３）は第１実施形態と同様のものを用いることができる。
【００８８】
【化５９】
0006969836.tif 000081
【００８９】
一般式（６）中、Ｇは置換または無置換の炭素数１〜１０のアルキレン基であり、好ましくは炭素数１〜５のアルキレン基である。複数存在するＧは同一でも異なっていてもよい。ｐは１０〜２００の整数である。
【００９０】
ポリマー（Ｄ）としては、ポリエチレンテレフタレート、ポリトリメチレンテレフタレート、ポリブチレンテレフタレート等を挙げることができる。
ポリマー（Ｄ）からなる固体状物（II）としては、粒子、ペレット、基板、フィルム、シート、テープ、容器等を挙げることができる。
【００９１】
本実施形態においてエステル化触媒としては、上述の触媒を用いることができるが、中でも前記金属アルコキシドまたは前記ジアルキルスズオキサイドを用いることが好ましく、カリウムブトキシドまたはジブチルスズオキサイドを用いることがより好ましい。
【００９２】
【化６０】
0006969836.tif 000082
【００９３】
一般式（７）中、Ｘ１は一般式（１）と同義であり、Ｘ２は一般式（２）と同義であり、Ｇは一般式（６）と同義である。ｃとｄの比（ｃ：ｄ）は９９〜１：１〜９９、好ましくは９５〜５：５〜９５である。
繰り返し単位数ｃの平均値は０．１〜１００、好ましくは０．５〜８０とすることができ、繰り返し単位数ｄの平均値は０．１〜１００、好ましくは０．５〜８０とすることができる。
【００９４】
本実施形態において、化合物（ａ１）および化合物（ａ２）と、固体状物（II）表面に存在するポリマー（Ｄ）とをエステル化触媒の存在下で反応させる場合、まず化合物（ａ１）と化合物（ａ２）との重縮合により前述のポリマー（ａ３）が生成し、このポリマー（ａ３）と前記固体状物表面に存在するポリマー（Ｄ）とのエステル−エステル交換反応により一般式（７）で表されるポリエステル共重合体が前記固体状物表面に合成されると考えられる。
【００９５】
添加順序は特に限定されず、化合物（ａ１）と、化合物（ａ２）と、ポリマー（Ｄ）からなる固体状物（II）と、エステル化触媒とを同時に添加してもよく、化合物（ａ１）と、化合物（ａ２）と、エステル化触媒とを添加して重縮合反応させた後に、固体状物（II）を添加してもよい。本工程は無溶媒下または有機溶媒中で行うことができるが、反応性を向上させるために有機溶媒を用いることもできる。
本実施形態において、ポリエステル系重合体の収率は、２０％以上、好ましくは３０％以上とすることができる。
【００９６】
化合物（ａ１）に対する化合物（ａ２）のモル比は、０．８〜１．２程度とすることができる。化合物（ａ１）および化合物（ａ２）の合計モル数に対するポリマー（Ｄ）の繰り返し単位のモル比は、０．１〜１．０、好ましくは０．２〜０．８とすることができる。
エステル化触媒の量は、化合物（ａ１）および化合物（ａ２）の合計モル数に対して計算され、１．０〜５．０ｍｏｌ％、好ましくは１．５〜４．０ｍｏｌ％とすることができる。
【００９７】
本工程は、反応温度１００〜２５０℃程度、反応時間１０時間〜３日間程度、反応圧力は常圧〜２０ｋＰａ程度で行うことができる。
【００９８】
本反応工程の後、飽和塩化アンモニウム水溶液等を加えて反応を止め、抽出工程、洗浄工程、乾燥工程、ろ過工程、減圧下での溶媒除去工程、減圧乾燥工程、精製工程等を行い、一般式（７）で表されるポリエステル共重合体を得ることができる。
本工程で得られる、固体状物（II）表面に形成されるポリエステル共重合体は、交互共重合体、ブロック共重合体、ランダム共重合体のいずれであってもよい。
【００９９】
本実施形態のポリエステル共重合体の製造方法によれば、固体状物表面に、狭い分子量分布を有するポリエステル共重合体を得ることができる。ゲルパーミエイションクロマトグラフィー（ＧＰＣ）により測定される、ポリスチレン換算における前記ポリエステル共重合体の重量平均分子量（Ｍｗ）と数平均分子量（Ｍｎ）との比（Ｍｗ／Ｍｎ）を１〜１０、好ましくは１〜２とすることができる。
ポリエステル共重合体の数平均分子量（Ｍｎ）は、１０００〜１００，０００、好ましくは３０００〜８０，０００の範囲とすることができる。
ポリエステル共重合体の重量平均分子量（Ｍｗ）は、１０００〜１，０００，０００、好ましくは３０００〜８０，０００の範囲とすることができる。
【０１００】
本実施形態における、化合物（ａ１）および化合物（ａ２）と、ポリマー（Ｄ）との具体的な組み合わせの例を以下の表３に示す。
【０１０１】
【表３】
0006969836.tif 000083
【０１０２】
ポリマー（Ｄ）からなる固体状物（II）としては、固体であれば特に限定される用いることができるが、本実施形態においては、粒子、ペレット、基板、フィルム、シート、テープ、容器等の基体（IIａ）を挙げることができる。
【０１０３】
本実施形態のポリエステル共重合体の製造方法は、基体（IIａ）の表面改質方法として好適に用いることができる。
本実施形態の表面改質方法は、
下記一般式（６）で表されるポリマー（Ｄ）からなる基体（IIａ）の表面で、
基体（IIａ）表面のポリマー（Ｄ）と、
（Ａ）下記一般式（１）で表される化合物（ａ１）および下記一般式（２）で表される化合物（ａ２）、または
下記一般式（３）で表されるポリマー（ａ３）と、
を、エステル化触媒の存在下で反応させ、基体（IIａ）表面に下記一般式（７）で表されるポリエステル共重合体を合成する工程を含む。
【０１０４】
化合物（ａ１）および化合物（ａ２）と、固体状物（II）表面（基体（IIａ）表面）に存在するポリマー（Ｄ）とをエステル化触媒の存在下で反応させる場合、まず化合物（ａ１）と化合物（ａ２）との重縮合により前述のポリマー（ａ３）が生成する。そして、ポリマー（ａ３）と固体状物（II）表面（基体（IIａ）表面）に存在するポリマー（Ｄ）とのエステル−エステル交換反応により一般式（７）で表されるポリエステル共重合体が、固体状物（II）表面（基体（IIａ）表面）に合成されると考えられる。
【０１０５】
本実施形態によれば、固体状物（II）表面（基体（IIａ）表面）のポリマーと他のポリマーとのエステル−エステル交換反応を行うことにより、固体状物（II）表面（基体（IIａ）表面）を表面改質し、接着性、親水性、撥水性、耐水性、耐熱性、耐光性、耐摩耗性、平滑性、光反射性、防眩性、美的外観等の様々な特性を付与することができる。例えば、固体状物（II）（基体（IIａ））どうしの接着、固体状物（II）（基体（IIａ））と金属との接着を行うことができる。特許文献１、２には、固体表面に存在するポリマーと他のエステルとのエステル−エステル交換反応については記載されていない。
化合物（ａ１）、化合物（ａ２）、ポリマー（ａ３）、ポリマー（Ｄ）、およびエステル化触媒は第１実施形態と同様のものを用いることができる。反応条件も前述の条件と同様である。
【０１０６】
当該方法により、基体（Ｉａ）表面を一般式（７）で表されるポリエステル共重合体でコーティングすることができ、当該ポリエステル共重合体からなる被覆層を形成することができる。これにより、基体表面の改質を行うことができる。
被覆層は基体表面の少なくとも一部を覆っていればよく、被覆層が一部に存在している場合、部分的に存在している場合、全面を覆っている場合等を含む。
【０１０７】
［接合体］
図１に示すように、本実施形態の接合体１０は、基体１２およびポリマー層１４が積層されてなり、基体１２とポリマー層１４との間に、ポリマー（Ｂ）またはポリマー（Ｄ）とポリマー（ａ３）とが反応して得られた前記一般式（５）の樹脂または前記一般式（７）の樹脂が介在している。
【０１０８】
基体１２は、前記一般式（４）で表されるポリマー（Ｂ）または前記一般式（６）で表されるポリマー（Ｄ）からなる。ポリマー（Ｂ）は第１実施形態と同様のものを用いることができ、ポリマー（Ｄ）は第３実施形態と同様のものを用いることができる。基体１２の形状としては平面板、凹状板、凸状板、球状等の様々な形状を挙げることができ、図１に示すように平面板であることが好ましい。平面板である基体１２の厚みは用途により異なることから特に限定されないが、例えば１μｍ〜５ｃｍ程度である。
【０１０９】
ポリマー層１４は、前記一般式（３）で表されるポリマー（ａ３）からなる。ポリマー（ａ３）は第１実施形態と同様のものを用いることができる。ポリマー層１４の層厚は用途により異なることから特に限定されないが、例えば０．１μｍ〜１ｃｍ程度である。
【０１１０】
本実施形態の接合体１０は以下のように調製することができる。
化合物（ａ１）と化合物（ａ２）またはポリマー（ａ３）を含む溶液に基体１２を投入し、ポリマー（ａ３）と、基体１２表面に存在するポリマー（Ｂ）またはポリマー（Ｄ）とをエステル化触媒の存在下で反応させる。
具体的には、まず、化合物（ａ１）と化合物（ａ２）との重縮合により前述のポリマー（ａ３）が生成する。そして、ポリマー（ａ３）と、基体１２表面に存在するポリマー（Ｂ）またはポリマー（Ｄ）とのエステル−エステル交換反応により、基体１２表面に一般式（５）または一般式（７）で表されるポリエステル共重合体が合成され、基体１２とポリマー（ａ３）からなるポリマー層１４との間に、当該共重合体が介在した接合体が調製される。当該共重合体が基体１２とポリマー層１４との間に介在することにより、これらの２層が強固に接合される。
基体１２が基板やフィルム等である場合、片面を保護フィルムで覆っておき、溶液中で一方の面にポリマー層１４を形成することができ、また基体１２を固定し、基体１２の上面に、化合物（ａ１）と化合物（ａ２）またはポリマー（ａ３）を含む溶液を接液させ、当該面で、ポリマー（ａ３）と、基体１２表面に存在するポリマー（Ｂ）またはポリマー（Ｄ）とのエステル−エステル交換反応によりポリマー層１４を形成することができる。
【０１１１】
化合物（ａ１）、化合物（ａ２）、ポリマー（ａ３）、ポリマー（Ｂ）、およびエステル化触媒は第１実施形態と同様のものを用いることができ、ポリマー（Ｄ）は第３実施形態と同様のものを用いることができる。反応条件も第１実施形態または第３実施形態と同様である。
【０１１２】
本実施形態の接合体１０は、離型フィルム、接着フィルム、親水フィルム、撥水フィルム、耐水フィルム、耐熱フィルム、耐光フィルム、防眩フィルム、耐摩耗性フィルム、光反射フィルム、意匠フィルム等に用いることができる。ポリマー層１４の基体１２と対向する面の裏面上に剥離シートを積層しておき、使用する際に剥がして用いることもできる。
【０１１３】
また、図２に示すように、本実施形態の接合体２０は、基体１２、ポリマー層１４、さらに基体２２が積層されてなり、基体２２とポリマー層１４との間にも、ポリマー（Ｂ）またはポリマー（Ｄ）とポリマー（ａ３）とが反応して得られた前記一般式（５）の樹脂または前記一般式（７）の樹脂が介在している。
【０１１４】
基体２２は、前記一般式（４）で表されるポリマー（Ｂ）または前記一般式（６）で表されるポリマー（Ｄ）からなる。ポリマー（Ｂ）は第１実施形態と同様のものを用いることができ、ポリマー（Ｄ）は第３実施形態と同様のものを用いることができる。基体２２の形状としては平面板、凹状板、凸状板、球状等の様々な形状を挙げることができ、図２に示すように平面板であることが好ましい。平面板である基体２２の厚みは用途により異なることから特に限定されないが、例えば１μｍ〜５ｃｍ程度である。
【０１１５】
本実施形態の接合体２０は以下のように調製することができる。
化合物（ａ１）と化合物（ａ２）またはポリマー（ａ３）を含む溶液に基体１２と基体２２を投入し、基体１２と基体２２とを所定距離離隔させ、ポリマー（ａ３）と、基体１２および基体２２表面に存在するポリマー（Ｂ）またはポリマー（Ｄ）とをエステル化触媒の存在下で反応させることにより、基体１２と基体２２との間にポリマー層１４を形成し接合体２０を調製することができる。
前述のように図１の接合体１０を２つ調製し、接合体１０のポリマー層１４同士をヒートプレスや接着剤等で接合することにより接合体２０を調製することもできる。
これにより、基体１２および基体２２間に一般式（５）または一般式（７）で表されるポリエステル共重合体が合成され、基体１２とポリマー（ａ３）からなるポリマー層１４との間、基体２２とポリマー（ａ３）からなるポリマー層１４との間に、当該共重合体が介在した接合体２０が調製される。当該共重合体が、基体１２とポリマー層１４との間と基体２２とポリマー層１４との間に介在することにより、これらの３層が強固に接合される。ポリマー（ａ３）の樹脂構造を調整することにより、接合体に可撓性等を付与することができる。
【０１１６】
化合物（ａ１）、化合物（ａ２）、ポリマー（ａ３）、ポリマー（Ｂ）、およびエステル化触媒は第１実施形態と同様のものを用いることができ、ポリマー（Ｄ）は第３実施形態と同様のものを用いることができる。反応条件も第１実施形態または第３実施形態と同様である。
【０１１７】
本実施形態の接合体２０は、包装フィルム、離型フィルム、保護フィルム等に用いることができる。
【０１１８】
以上、本発明の実施形態について述べたが、これらは本発明の例示であり、本発明の効果を損なわない範囲で、上記以外の様々な構成を採用することができる。
【実施例】
【０１１９】
以下に、実施例により本発明を更に詳細に説明するが、本発明はこれらに限定されるものではない。
（分子量及び分子量分布）
ゲルパーミエイションクロマトグラフィー（ＧＰＣ）装置（東ソー製、カラムＧＭＨＨＲ−Ｈ）を用い、テトラヒドロフランを溶媒として、４０℃で測定し、標準ポリスチレン換算から算出して求めた。【０１２０】
［実施例１］
１０ｍＬ二つ口ナスフラスコをアルゴンで置換しながらヒートガンで減圧乾燥し、グローブボックス内でカリウムｔｅｒｔ−ブトキシド  １．８ｍｇ（０．０１６ｍｍｏｌ）、ポリラクトン（ＰＣＬ）  （Ｍｎ＝９１４０，Ｍｗ／Ｍｎ＝１．１４，一般式（４）中のｎは８０）３０．４ｍｇ（繰り返し単位のモル数０．２６６ｍｍｏｌ）を加えた。バイアルにポリ（ドデカレンイソフタレート）（Ｍｎ＝４７６０，Ｍｗ／Ｍｎ＝１．１８）４７．８ｍｇ（繰り返し単位のモル数０．１４４ｍｍｏｌ）、脱酸素ＴＨＦ１．０ｍＬを加えて溶かした。この溶液を１０ｍＬ二つ口ナスフラスコに加えて、５０℃で５時間撹拌をした。飽和塩化アンモニウム水溶液を加えて反応を止めて、塩化メチレンで１回抽出を行い、１Ｍ塩酸で２回、飽和炭酸水素ナトリウム水溶液で１回洗浄をし、無水硫酸マグネシウムで乾燥をした。その後ろ過をし、減圧下で溶媒を除去し、減圧乾燥をして白色固体で粗収量６８．６ｍｇ（粗収率８８％，Ｍｎ＝３４２０，Ｍｗ／Ｍｎ＝２．１３，ＰＣＬ組成＝５５％）で得た。良溶媒に塩化メチレン、貧溶媒にメタノールを用いて沈殿精製を行ない、メタノール不溶部として白色固体を３１．４ｍｇ（収率４０％，Ｍｎ＝６１５０，Ｍｗ／Ｍｎ＝１．４２，ＰＣＬ組成＝４８％）得た。
得られたポリエステル共重合体はランダム共重合体であり、一般式（５）に含まれる下記一般式で表される分子構造を有するものであった。繰り返し単位ａと繰り返し単位ｂの比（ａ：ｂ）は５２：４８であった。繰り返し単位数ａの平均値は１４．０であり、繰り返し単位数ｂの平均値は１３．０であった。【０１２１】
【化６１】
0006969836.tif 000084
【０１２２】
［実施例２］
１０ｍＬナスフラスコをアルゴンで置換しながらヒートガンで減圧乾燥し、グローブボックス内でカリウムｔｅｒｔ−ブトキシド５．４ｍｇ（０．０４８ｍｍｏｌ）、ポリラクトン（ＰＣＬ）（Ｍｎ＝９１４０，Ｍｗ／Ｍｎ＝１．１４，一般式（４）中のｎは８０）１０２．９ｍｇ（繰り返し単位のモル数０．９０２ｍｍｏｌ）を加えた。バイアルにポリ（ドデカレンイソフタレート）（Ｍｎ＝４６３０，Ｍｗ／Ｍｎ＝１．２８）１４９．３ｍｇ（繰り返し単位のモル数０．４４９ｍｍｏｌ）、ジエチレングリコールジメチルエーテル１．１２ｍＬを加えて溶かした。この溶液を１０ｍＬナスフラスコに加えて、１４０℃で２日間撹拌をした。飽和塩化アンモニウム水溶液を加えて反応を止めて、塩化メチレンで１回抽出を行い、１Ｍ塩酸で２回、飽和炭酸水素ナトリウム水溶液で１回洗浄をし、無水硫酸マグネシウムで乾燥をした。その後ろ過をし、減圧下で溶媒を除去し、減圧乾燥をして黄褐色液体で粗収量０．３３０ｇ（粗収率１３１％，Ｍｎ＝３４６０，Ｍｗ／Ｍｎ＝２．０７，ＰＣＬ組成＝５７％）で得た。良溶媒に塩化メチレン、貧溶媒にメタノールを用いて沈殿精製を行ない、メタノール不溶部として黄色粘性液体を５７．５ｍｇ（収率２３％，Ｍｎ＝７５００，Ｍｗ／Ｍｎ＝１．２６，ＰＣＬ組成＝５５％）得た。
得られたポリエステル共重合体はランダム共重合体であり、分子構造は実施例１に示される一般式と同様であった。繰り返し単位ａと繰り返し単位ｂの比（ａ：ｂ）は４５：５５であった。繰り返し単位数ａの平均値は１５．９であり、繰り返し単位数ｂの平均値は１９．４であった。【０１２３】
［実施例３］
５ｍＬナスフラスコをアルゴンで置換しながらヒートガンで減圧乾燥し、グローブボックス内でナスフラスコに１，１２−ドデカンジオールビス（ギ酸エステル）０．０７８８ｇ（０．３０５ｍｍｏｌ），イソフタル酸ジメチル０．０５８７ｇ（０．３０１ｍｍｏｌ），  ポリラクトン（ＰＣＬ）（Ｍｎ＝１３７００，Ｍｗ／Ｍｎ＝１．４２，一般式（４）中のｎは１２０）０．０６６８ｇ（繰り返し単位のモル数０．５８４ｍｍｏｌ），カリウムｔｅｒｔ−ブトキシド１．７ｍｇ（０．０１５ｍｍｏｌ）、ジエチレングリコールジメチルエーテル１．４ｍＬを加えて、１２０℃，９０Ｔｏｒｒで１日間撹拌した。飽和塩化アンモニウム水溶液を加えて反応を止めて、塩化メチレンで抽出を行い、１Ｍ塩酸で２回、飽和炭酸水素ナトリウム水溶液で１回、飽和塩化ナトリウム水溶液で３回洗浄をし、無水硫酸マグネシウムで乾燥をした。ろ過をし、減圧下で溶媒を留去し、減圧下で乾燥をした。その後、良溶媒に塩化メチレン、貧溶媒にメタノールを用いて沈殿精製を行ない、メタノール不溶部として淡黄色粘性液体を０．１００ｇ（収率６０％，Ｍｎ＝９１１０，Ｍｗ／Ｍｎ＝１．４２，ＰＣＬ組成＝４７％）得た。
得られたポリエステル共重合体はランダム共重合体であり、分子構造は実施例１に示される一般式と同様であった。繰り返し単位ａと繰り返し単位ｂの比（ａ：ｂ）は５３：４７であった。繰り返し単位数ａの平均値は２１．１であり、繰り返し単位数ｂの平均値は１８．７であった。【０１２４】
［実施例４］
５ｍＬナスフラスコをアルゴンで置換しながらヒートガンで減圧乾燥し、グローブボックス内でナスフラスコに１，１２−ドデカンジオールビス（ギ酸エステル）３１０ｍｇ（１．２０ｍｍｏｌ）、イソフタル酸ジメチル２３０ｍｇ（１．１８ｍｍｏｌ）、ＰＥＴペレット（ＰｏｌｙｓｃｉｅｎｃｅｓＩｎｃ．，ＣａｔａｌｏｇＮｏ．０４３０１−２５０）２３６ｍｇ（繰り返し単位のモル数１．２３ｍｍｏｌ）、カリウムｔｅｒｔ−ブトキシド６．５ｍｇ（０．０５８ｍｍｏｌ）、乾燥ジエチレングリコールジメチルエーテル２．０ｍＬを加えて、１２０℃，９３Ｔｏｒｒで１日間撹拌した。飽和塩化アンモニウム水溶液を加えて反応を止めて、塩化メチレンで抽出を行い、１Ｍ塩酸で２回、飽和炭酸水素ナトリウム水溶液で１回洗浄をし、無水硫酸マグネシウムで乾燥をした。ろ過をし、減圧下で溶媒を除去し、減圧下で乾燥をして白黄色粘性液体を４１３ｍｇ（粗収率６５％，Ｍｎ＝１７１０，Ｍｗ／Ｍｎ＝１．６１，ＰＥＴ組成＝１０％）得た。また、洗浄時の分液ロートから原料であるいＰＥＴを白色個体として１５６ｍｇ（収率２４％）得た。
ＰＥＴペレット表面に形成されたポリエステル共重合体はランダム共重合体であり、一般式（７）に含まれる下記一般式で表される分子構造を有するものであった。繰り返し単位ｃと繰り返し単位ｄの比（ｃ：ｄ）は９０：１０であった。繰り返し単位数ｃの平均値は４．８であり、繰り返し単位数ｄの平均値は０．５であった。【０１２５】
【化６２】
0006969836.tif 000085
【０１２６】
［実施例５］
５ｍＬナスフラスコをアルゴンで置換しながらヒートガンで減圧乾燥し、グローブボックス内でナスフラスコに１，１２−ドデカンジオールビス（ギ酸エステル）３１０ｍｇ（１．２０ｍｍｏｌ）、イソフタル酸ジメチル２３４ｍｇ（１．２４ｍｍｏｌ）、ＰＥＴペレット（ＰｏｌｙｓｃｉｅｎｃｅｓＩｎｃ．，ＣａｔａｌｏｇＮｏ．０４３０１−２５０）２３８ｍｇ（繰り返し単位のモル数１．２４ｍｍｏｌ）、ジブチルスズオキシド１６．３ｍｇ（０．０６６ｍｍｏｌ）を加えて、１２０℃で１時間、１４０℃で１時間、１８０℃−９０Ｔｏｒｒで４０分、１９０℃−８５Ｔｏｒｒで１日攪拌した。飽和塩化アンモニウム水溶液を加えて反応を止めて、塩化メチレンで抽出を行い、１Ｍ塩酸で２回、飽和炭酸水素ナトリウム水溶液で１回洗浄をし、無水硫酸マグネシウムで乾燥をした。ろ過をし、減圧下で溶媒を除去し、減圧乾燥をした。その後良溶媒に塩化メチレン、貧溶媒にメタノールを用いて沈殿精製を行ない、メタノール不溶部として黄色樹脂を３０４ｍｇ（収率４８％，Ｍｎ＝８２１０，Ｍｗ／Ｍｎ＝１．６４，ＰＥＴ組成＝１３％）得た。また、洗浄時の分液ロートからＰＥＴを黄白色個体として２２９ｍｇ（収率３６％）得た。
ＰＥＴペレット表面に形成されたポリエステル共重合体はランダム共重合体であり、分子構造は実施例４に示される一般式と同様であった。繰り返し単位ｃと繰り返し単位ｄの比（ｃ：ｄ）は８７：１３であった。繰り返し単位数ｃの平均値は２２．８であり、繰り返し単位数ｄの平均値は３．４であった。【０１２７】
［実施例６］
５ｍＬナスフラスコをアルゴンで置換しながらヒートガンで減圧乾燥し、グローブボックス内でナスフラスコに１，１２−ドデカンジオールビス（ギ酸エステル）３１１ｍｇ（１．２０ｍｍｏｌ）、イソフタル酸ジメチル２３５ｍｇ（１．２１ｍｍｏｌ）、ＰＥＴペレット（ＰｏｌｙｓｃｉｅｎｃｅｓＩｎｃ．，ＣａｔａｌｏｇＮｏ．０４３０１−２５０）２４５ｍｇ（繰り返し単位のモル数１．２８ｍｍｏｌ）、ジブチルスズオキシド１５．２ｍｇ（０．０６１ｍｍｏｌ）を加えて、１２０℃、１１．８ｋＰａで１日攪拌した。飽和塩化アンモニウム水溶液を加えて反応を止めて、塩化メチレンで抽出を行い、１Ｍ塩酸で２回、飽和炭酸水素ナトリウム水溶液で１回洗浄をし、無水硫酸マグネシウムで乾燥をした。ろ過をし、減圧下で溶媒を除去し、減圧乾燥をした。その後、良溶媒に塩化メチレン、貧溶媒にメタノールを用いて沈殿精製を行ない、メタノール不溶部として白色粘性液体を２８４ｍｇ（収率４５％，Ｍｎ＝３１８０，Ｍｗ／Ｍｎ＝１．４１，ＰＥＴ組成＝１％）得た。また、洗浄時の分液ロートからＰＥＴを白色個体として２５６ｍｇ（収率４０％）得た。
ＰＥＴペレット表面に形成されたポリエステル共重合体はランダム共重合体であり、分子構造は実施例４に示される一般式と同様であった。繰り返し単位ｃと繰り返し単位ｄの比（ｃ：ｄ）は９９：１であった。繰り返し単位数ｃの平均値は９．５であり、繰り返し単位数ｄの平均値は０．１であった。【０１２８】
この出願は、２０１９年９月６日に出願された日本出願特願２０１９−１６２６３７号を基礎とする優先権を主張し、その開示の全てをここに取り込む。
【図１】
0006969836.tif 000141
【図２】
0006969836.tif 000142